(57)【要約】 実用的な製造条件下で、二次電子放出係数の優れた材料を提供することによって、ＰＤＰを低電圧で駆動できるようにすることを目的とする。 そのために、ＣａＳｎＯ3、ＳｒＳｎＯ3、ＢａＳｎＯ3、あるいはこれら２種類以上の固溶体から選択される結晶性酸化物において、その表面近傍におけるＣａ、Ｓｒ又はＢａの量を減少させる処理を施したものを、保護層材料として用い、プラズマディスプレイパネルを構成する。
2010137225.tif 000002
【特許請求の範囲】
【請求項１】
ＣａＳｎＯ3、ＳｒＳｎＯ3、ＢａＳｎＯ3、及びこれら２種類以上の固溶体から選択される結晶性化合物であって、
表面近傍におけるＳｎの量に対するＣａ、Ｓｒ又はＢａの比率を小さくする処理が施されている結晶性化合物。
【請求項２】
前記処理におけるＣａ、Ｓｒ、Ｂａの合計量の減量率が、５％以上５０％以下である請求項１記載の結晶性化合物。
【請求項３】
前記処理は、水による洗浄処理である請求項１記載の結晶性化合物。
【請求項４】
ＣａＳｎＯ3、ＳｒＳｎＯ3、ＢａＳｎＯ3、及びこれら２種類以上の固溶体から選択される結晶性化合物であって、
表面近傍におけるＳｎの量に対するアルカリ土類のモル比率が１未満である結晶性化合物。
【請求項５】
電極間に電圧を印加して放電空間内で放電させ、蛍光体で可視光に変換することによって発光するプラズマディスプレイパネルにおいて、
前記放電空間に臨む領域に、請求項１又は４記載の結晶性化合物が配されているプラズマディスプレイパネル。
【請求項６】
電極間に電圧を印加して放電空間内で放電させ、蛍光体で可視光に変換することによって発光するプラズマディスプレイパネルにおいて、
第一基板上に、第一電極、当該第一電極を覆う第一の誘電体層、前記第１の誘電体層上に主成分がＭｇＯからなる保護層が形成されている第一パネルと、第二基板上に、第二電極、当該第二電極を覆う第二誘電体層、蛍光体層が形成された第二パネルとが、対向配置され、
前記第一パネルと前記第二パネルとの間に前記放電空間が形成され、
請求項１又は４記載の結晶性化合物が、前記保護層上に、粉末粒子の状態で分散配置されているプラズマディスプレイパネル。
【請求項７】
前記保護層上に粉末粒子の状態で分散配置されている前記結晶性化合物の、前記保護層に対する被覆率が、１％以上２０％以下である請求項６記載のプラズマディスプレイパネル。
【請求項８】
前記保護層上に、さらに、ＭｇＯを主成分とする粉末が、粒子の状態で分散配置されている請求項７記載のプラズマディスプレイパネル。
【請求項９】
ＣａＳｎＯ3、ＳｒＳｎＯ3、ＢａＳｎＯ3、及びこれら２種類以上の固溶体から選択される結晶性化合物を合成する合成ステップと、
前記合成ステップで合成された結晶性酸化物の表面を、極性溶媒で洗浄する洗浄ステップとを備える結晶性化合物の製造方法。
【請求項１０】
前記洗浄ステップでは、
前記合成ステップで合成された結晶性酸化物の表面を、水を主成分とする溶剤で洗浄する請求項９記載の結晶性化合物の製造方法。
【請求項１１】
前記洗浄ステップにおいて、
Ｃａ、Ｓｒ、Ｂａの合計量を、５％以上５０％以下減量する請求項９記載の結晶性化合物の製造方法。
【発明の詳細な説明】
【技術分野】
【０００１】
本発明は、結晶性化合物及びこれを用いたプラズマディスプレイパネルに関する。
【背景技術】
【０００２】
プラズマディスプレイパネル（以下ＰＤＰと略す）は、薄型ディスプレイパネルの中で、大型化が容易、高速表示が可能、低コストといった特徴から、実用化され、急速に普及している。【０００３】
現在実用化されている一般的なＰＤＰの構造は、前面基板及び背面基板となる２枚のガラス基板を対向配置し、それぞれ規則的に配列した一対の電極を設け、これらの電極を被覆するように低融点ガラス等の誘電体層を設けている。そして、背面基板の誘電体層上には蛍光体層を設け、前面基板の誘電体層上には、誘電体層をイオン衝撃から保護するとともに二次電子放出性を向上させるためにＭｇＯからなる保護層が設けられている。そして２枚の基板間には、Ｎｅ、Ｘｅ等の不活性ガスを主体とするガスを封入している。【０００４】
このようなＰＤＰは、電極間に電圧を印加して放電を発生させて蛍光体を発光させることによって表示を行う。【０００５】
ＰＤＰにおいて、従来から発光効率を高めることが強く要求されており、その手段として、誘電体層を低誘電率化する方法や、放電ガスのＸｅ分圧を上げる方法が知られている。【０００６】
しかしながら、このような手段を用いると、放電開始電圧や維持電圧が上昇してしまう問題点があった。【０００７】
また、近年のディスプレイの高精細化に伴い、セルサイズを微細化すると、放電電圧がさらに上昇してしまうという問題点もあった。【０００８】
そして、このような課題に対して、二次電子放出係数の高い材料を保護層に用いることによって、放電開始電圧や維持電圧を下げる事が可能であって、高効率化並びに耐圧の低い素子を用いる事による低コスト化を実現できることが知られている。【０００９】
例えば、特許文献１，２においては、ＭｇＯの代わりに、同じアルカリ土類金属酸化物であるが、より二次電子放出係数の高い、ＣａＯ，ＳｒＯ，ＢａＯを用いたり、これら化合物どうしの固溶体を用いる事が検討されている。【００１０】
また、アルカリ土類金属酸化物を、他の金属酸化物との混合化合物とすることによって安定化し、この混合化合物で保護膜を形成する方法も報告されている。例えば特許文献３では、ＢａＴｉＯ3、ＢａＺｒＯ3、ＢａＳｎＯ3、ＢａＮｂ2Ｏ6、ＢａＦｅ12Ｏ19等で保護膜を形成することが報告されている。
【先行技術文献】
【特許文献】
【００１１】
【特許文献１】特開昭５２−６３６６３号公報
【特許文献２】特開２００７−９５４３６号公報
【特許文献３】特開２００４−２７３１５８号公報
【発明の概要】
【発明が解決しようとする課題】
【００１２】
しかしながら、ＣａＯ、ＳｒＯ、ＢａＯなどは、ＭｇＯに比べて化学的に不安定であって、空気中の炭酸ガスと容易に反応して炭酸化物に変質してしまう。【００１３】
また、他の金属酸化物と化合物を形成して安定化させた場合、化合物を形成していないものと比べれば、遥かに安定化するが、それでも化合物粒子の最外表面に露出しているアルカリ土類金属原子が、空気中の炭酸ガスにより炭酸化され、さらにＰＤＰの製造プロセスで各種の熱処理等を経るため、この最表面においてより炭酸化が進行してしまう。【００１４】
このように、化合物粒子の表面に炭酸化物が形成されると、二次電子放出係数が低下して、期待どおりに放電開始電圧や維持電圧を低減できなくなる。【００１５】
こうした化学反応による二次電子放出性能の劣化は、実験室レベルで少量を作製する場合には、作業の雰囲気ガスを制御するといった方法で回避可能である。しかしながら、製造工場では、全ての工程の雰囲気を管理するのは困難であり、また可能であっても高コスト化につながる。【００１６】
従って、製造工場においては、駆動電圧を低減するために、非常に長いエージング時間が必要となってしまい、実用的でないといった問題がある。【００１７】
さらに、ＭｇＯ以外の材料で保護膜を形成した場合、イオン衝撃耐性が低いために、ＰＤＰ駆動時に放電ガスによってスパッタリングされる量が大きくなり、保護膜の寿命が短くなるという問題もある。【００１８】
このような理由で、従来から二次電子放出係数の高い材料を使用することが検討されてきたにもかかわらず、未だに実用化されている保護層材料はＭｇＯのみである。【００１９】
本発明は、上記課題に鑑み、実用的な製造条件下で、二次電子放出係数の優れた材料を提供することによって、ＰＤＰを低電圧で駆動できるようにし、ＰＤＰの高効率化を実現することを目的とする。
【課題を解決するための手段】
【００２０】
本発明にかかる材料は、ＣａＳｎＯ3、ＳｒＳｎＯ3、ＢａＳｎＯ3、及びこれら２種類以上の固溶体から選択される結晶性酸化物からなり、その表面近傍におけるＳｎに対するアルカリ土類の量（Ｃａ、Ｓｒ，Ｂａの合計量）を減少させる処理を施すこととした。この場合、結晶性酸化物表面における、Ｃａ、Ｓｒ、Ｂａの合計量の減量率は、５％以上５０％以下である事が望ましい。【００２１】
上記の結晶性酸化物の表面近傍におけるＣａ、Ｓｒ、Ｂａの量を減少させる処理としては、結晶性酸化物の表面を極性溶媒で洗浄すること、特に水を主成分とする溶剤で洗浄することが好ましい。【００２２】
また、本発明にかかる材料は、ＣａＳｎＯ3、ＳｒＳｎＯ3、ＢａＳｎＯ3、及びこれら２種類以上の固溶体から選択される結晶性化合物であって、表面近傍におけるＳｎの量に対するアルカリ土類のモル比率が１未満である。【００２３】
そして、上記本発明の電子放出材料をＰＤＰにおける放電空間に臨む領域に配設した。
電子放出材料を配設する形態としては、ＭｇＯ保護層の上に、粉末粒子の状態で分散配置することが望ましい。
【発明の効果】
【００２４】
上記本発明による電子放出材料は、ＣａＳｎＯ3、ＳｒＳｎＯ3、ＢａＳｎＯ3、及びこれら２種類以上の固溶体から選択される結晶性酸化物からなるので、化学的に安定化され、基本的に２次電子放出係数が高い。また、その最外表面におけるＣａ、Ｓｒ、Ｂａ、あるいはこれらの合計量を減少させる処理が施されているので、処理前の結晶性酸化物の表面に炭酸化物が存在していても、当該処理に伴って炭酸化物の量が低減され、また、処理後の結晶性酸化物は、表面の炭酸化が進行しにくい。【００２５】
従って、この電子放出材料を、ＰＤＰにおける放電空間に臨む領域に配設することによって、実用的な製造条件下で、低電圧で駆動できるＰＤＰを提供できる。【００２６】
また、従来どおりイオン衝撃耐性の高いＭｇＯ保護層を形成して、そのＭｇＯ保護層の表面に、上記結晶性酸化物からなる電子放出材料を分散配置すれば、駆動電圧が低く、且つ長寿命のＰＤＰを提供できる。
【図面の簡単な説明】
【００２７】
【図１】本発明の実施形態にかかるＰＤＰの斜視図である。
【図２】図１に示したＰＤＰの縦断面図である。
【図３】本発明の別の実施形態にかかるＰＤＰの斜視図である。
【図４】図３に示したＰＤＰの縦断面図である。
【図５】本発明の実施例にかかる電子放出材料のＸ線回折図である。
【図６】実施例にかかる電子放出材料のＸＰＳによる価電子帯スペクトル測定結果である。
【図７】実施例にかかる電子放出材料のＸＰＳによるＣ１ｓスペクトル測定結果である。
【発明を実施するための形態】
【００２８】
まず、本発明にかかるＰＤＰに用いる電子放出性材料について説明する。
【００２９】
（電子放出性材料の組成）
本発明者は、２次電子放出効率は高いが化学的に不安定なＣａＯ、ＳｒＯ、ＢａＯの原料と各種の金属、Ｂ、Ａｌ、Ｓｉ、Ｐ、Ｇａ、Ｇｅ、Ｓｎ、Ｔｉ、Ｚｒ、Ｖ、Ｎｂ、Ｔａ、Ｍｏ、Ｗ等の酸化物を反応させて、非常に多種にわたる化合物を合成した。そして、その化学的安定性と２次電子放出能を詳細に検討した。その結果、各種化合物の中で、ＣａＳｎＯ3、ＳｒＳｎＯ3、ＢａＳｎＯ3、あるいはこれら２種類以上の固溶体からなる結晶性酸化物は、他の化合物と比べて、２次電子放出効率をあまり低下させずに化学的な安定性を高めることが出来ること、そして、ＭｇＯを用いる場合よりも駆動電圧を低下できることを確認した。
【００３０】
しかしながら、これらの結晶性酸化物はその最外表面が炭酸化しているため、実際にＰＤＰを作製する場合、長時間のエージング処理を行うことによって結晶性酸化物表面の炭酸ガスを除去する必要があり、実用性は低い。そこで発明者は、この表面炭酸化を防止する手段について種々検討を加えて、本発明に到った。
【００３１】
すなわち、結晶性酸化物の各粒子表面のアルカリ土類量を減量する処理を施すことによって、結晶性酸化物が化学的に安定化され、２次電子放出係数の高く、かつ表面の炭酸化がより進行しにくいものになることがわかった。
【００３２】
ここで、ＣａＳｎＯ3、ＳｒＳｎＯ3、ＢａＳｎＯ3あるいはこれら相互の固溶体において、アルカリ土類のサイトを３価金属であるＬａで部分置換したり、Ｓｎのサイトを３価金属であるＩｎやＹ、５価金属であるＮｂで部分置換したり、ＯをＦで部分置換しても良い。この際、より高価数の金属で置換（アルカリ土類のＬａによる置換、ＳｎのＮｂ置換など）すると、より安定性が高まるが２次電子放出効率は若干低下する。逆により低価数の金属で置換する（ＳｎのＩｎ置換など）と、安定性は若干低下するが、２次電子放出効率は改善される。よって、これらの置換により、その特性を微調整する事が可能となる。特に、ＳｎサイトをＩｎで部分置換することは、２次電子放出効率を高める点で効果的である。またＳｎサイトを、ＣｅやＺｒによって部分置換することも可能である。
【００３３】
ただし、こうした置換組成においても、あくまで主成分はアルカリ土類とＳｎとＯである必要がある。従って、ＳｎサイトをＩｎによって置換する場合のように例え全域置換可能であったとしても、その置換量は５０％未満である必要が有り、より望ましくは２０％以下、さらには１０％以下が良い。
【００３４】
なお、ＣａＳｎＯ3、ＳｒＳｎＯ3、ＢａＳｎＯ3、あるいはこれらの固溶体において、洗浄処理前において、粒子内のアルカリ土類の合計量とＳｎとのモル比（Ｃａ＋Ｓｒ＋Ｂａ）／Ｓｎは基本的に１であるが、上記のように表面近傍におけるアルカリ土類の量を低減させる処理を行うことによって、粒子表面近傍におけるアルカリ土類の合計量とＳｎとのモル比（Ｃａ＋Ｓｒ＋Ｂａ）／Ｓｎは低減されて1未満となる。
【００３５】
なお、ＣａＳｎＯ3、ＳｒＳｎＯ3、ＢａＳｎＯ3、あるいはこれらの固溶体を形成する上で、粒子表面近傍におけるアルカリ土類の合計量とＳｎの配合モル比（Ｃａ＋Ｓｒ＋Ｂａ）／Ｓｎは、０．９９５以下とする事が、表面安定化にとって望ましい。これは、当該比率が１．０００の場合でも、組成の不均一性により、アルカリ土類酸化物原料とＳｎＯ2の反応過程で、Ｂａ3Ｓｎ2Ｏ7相等の、アルカリ土類が多い組成が一旦生成すると、これらの相が粒子表面を覆ってしまい、雰囲気調整を行わない条件下では、さらにＢａＣＯ3が分離析出するなど、表面が不安定化し、２次電子放出係数が低下してしまうためと考えられる。
【００３６】
なお、アルカリ土類サイトやＳｎのサイトを前述した部分置換を行っている場合は、それら置換元素を合わせた合計の比率を０．９９５以下とすれば良い。また、この比率をさらに低下させると、ある程度以下ではＳｎＯ2が余剰となって析出するが、このような状態では、前述したアルカリ土類の多い組成の生成は妨げられるため、ＳｎＯ2との混合物となっているのも良い。
【００３７】
（結晶性化合物の合成方法）
ＣａＳｎＯ3、ＳｒＳｎＯ3、ＢａＳｎＯ3、あるいはこれら２種類以上の固溶体から選択される結晶性酸化物を合成する方法としては、その形態として、固相法、液相法、気相法が挙げられる。
【００３８】
固相法は、それぞれの金属を含む原料粉末（金属酸化物、金属炭酸塩等）を混合し、ある程度以上の温度で熱処理して反応させる方法である。
【００３９】
液相法は、それぞれの金属を含む溶液を作り、これより固相を沈殿させたり、あるいは基板上にこの溶液を塗布後、乾燥し、ある程度以上の温度で熱処理等を行って固相とする方法である。気相法は、蒸着、スパッタリング、ＣＶＤ等の方法によって膜状の固相を得る方法である。
【００４０】
いずれの方法を用いる事も不可能ではないが、粉末形態とするのであれば、通常は、比較的製造コストが低く、大量に製造する事も容易な固相法を用いれば良い。
【００４１】
（結晶性酸化物の表面近傍におけるアルカリ土類の減量）
上記の結晶性酸化物の表面近傍におけるアルカリ土類量を減量する処置を施す。この処理は、結晶性酸化物の各粒子に対して、その表面近傍の領域において、Ｓｎの量に対するアルカリ土類の量（Ｃａ、Ｓｒ、Ｂａの量、あるいはこれらの合計量）の比率を小さくする処理である。ここで粒子の「表面近傍」は、粒子をＸＰＳ（Ｘ−ｒａｙ  Ｐｈｏｔｏｅｌｅｃｔｒｏｎ  Ｓｐｅｃｔｒｏｓｃｏｐｙ）で測定するときに測定される範囲を指す。
【００４２】
結晶性酸化物の表面近傍におけるアルカリ土類量を減量させる具体的方法として、スパッタリング等の方法を用いても良いが、アルカリ土類が水をはじめとする極性溶媒（水の他に、例えば水とアルコールの混合溶媒）に溶解するため、通常は、水存在下で洗浄処理を行うことが容易であり実用的である。ここで、洗浄水として、単純に純水を用いても良いし、アルカリ土類の溶出速度、溶出量を制御する等の目的で、酸溶液を用いたり、アルカリ溶液を用いても良く、また有機溶媒との混合溶媒を用いても良い。ただし、あまり強い酸で洗浄を行うと、ＣａＳｎＯ3、ＳｒＳｎＯ3、ＢａＳｎＯ3の結晶性酸化物自体が溶解してしまうため、好ましくない。
【００４３】
洗浄処理の目的は、粉末粒子表面近傍のアルカリ土類やその炭酸化物を除去する事にある。粒子表面近傍の炭酸化物がどの程度除去されたかについては、表面分析的手法で評価する事が出来る。例えばＸＰＳ（Ｘ−ｒａｙ  Ｐｈｏｔｏｅｌｅｃｔｒｏｎ  Ｓｐｅｃｔｒｏｓｃｏｐｙ）が、有効に用いられる。ＸＰＳは、試料表面にＸ線を照射して放出される電子のスペクトルを測定するものであって、その分析深さは、通常数原子〜十数原子層とされている。上記の「表面近傍」は、この分析深さの範囲に相当し、通常、粒子の最表面から粒子内方に向かって深さ２０Å以内の範囲である。
【００４４】
洗浄処理前と洗浄処理後において、ＸＰＳにおけるアルカリ土類のピーク強度及び炭酸化物起因のピーク強度を測定して、表面近傍のアルカリ土類量や炭酸化物起因のカーボン量の低下を求めれば、粒子表面からのアルカリ土類の減量率、並びに炭酸化物起因のカーボンが除去された程度を評価できる。
【００４５】
粒子表面近傍からのアルカリ土類の減量率（％）
＝［１−（洗浄処理前のピーク強度／洗浄処理前のピーク強度）］×１００
粒子表面近傍におけるアルカリ土類の減量率は、５％以上５０％以下であることが好ましい。その理由は、減量率５％未満では炭酸化防止の効果が弱く、５０％を超えると、表面近傍のアルカリ土類量が減少し過ぎて、駆動電圧低減効果が弱くなるためである。
【００４６】
また本発明者の検討によれば、ＸＰＳにより、価電子帯端のエネルギー位置と、炭酸化物起因のカーボン量を測定比較すれば、ＰＤＰの放電電圧を低下出来る材料の選別が、ある程度可能である事を見出した。
【００４７】
なぜならば、ＸＰＳでは、ＰＤＰにおける２次電子放出と比較的近い、試料の表面近傍の情報が得られるが、２次電子放出係数は、一般にバンドギャップ幅と電子親和力の和が小さいほど大きくなるとされており、価電子帯端のエネルギー位置が低エネルギー側にあるほどバンドギャップ幅は小さくなるので、２次電子放出係数は大きくなる。
【００４８】
一方、試料表面の炭酸化物起因のカーボン量は、アルカリ土類金属を含む化合物において、化学的安定性の指標である。試料が化学的に不安定であれば、空気中の炭酸ガスと反応して、表面カーボン量は増加し、この量がある程度以上多いと、粒子表面が、ＢａＣＯ3等の、２次電子放出係数の低いアルカリ土類炭酸塩で完全に覆われてしまう事になり、例え価電子帯端のエネルギー位置が低エネルギー側にあっても、高い２次電子放出係数は得られない。
【００４９】
よって、ＸＰＳにより、価電子帯端のエネルギー位置と、炭酸塩起因のカーボン量の両方を測定して比較することによって、価電子帯端のエネルギー位置が低く、且つカーボン量が少ない材料を選択すれば、ＰＤＰの放電電圧を低下するのに適した材料を、ある程度選定できる。
【００５０】
また本発明者は、洗浄処理の程度を観察するもう一つの方法として、比表面積の変化が有効である事も見出した。これは、粉末表面のアルカリ土類金属が選択的に溶出し、錫は残留するために、粉末表面に原子レベルの凹凸が生じ、結果として、洗浄が進むほど比表面積が増加するためと考えられる。
（電子放出性材料を配設する位置および形態）
表面近傍のアルカリ土類を減少させる処理を行った結晶性酸化物を、ＰＤＰのどの部分に配設するかについては、一般的には、前面板の電極を覆う誘電体層の上に形成すれば良い。しかしながら、他の部位、例えば蛍光体層やリブ表面等の位置に形成したり、蛍光体に混合したりしても、放電空間に面した位置に存在すれば、形成しないものに比べて、駆動電圧低下の効果は認められる。
【００５１】
次に、これら結晶性酸化物を配設する形態については、例えば前面板の電極を覆う誘電体層の上に形成する場合、誘電体層の上に通常保護層として形成されるＭｇＯ膜の代わりに、これら結晶性酸化物の膜を形成したり、これら結晶性酸化物の粉末を散布する方法、あるいは、ＭｇＯ膜を形成した上に、これら結晶性酸化物の膜を形成したり、これら結晶性酸化物の粉末を散布する方法をとれば良い。
【００５２】
ただし、結晶性酸化物も高融点で安定な化合物ではあるが、上記結晶性酸化物を保護層の代わりに形成した場合、ＭｇＯ膜と比べるとスパッタリング耐性はやや劣り、透明性もやや劣る。また粉末散布の場合は、さらに透明性低下による輝度劣化が問題となることもある。従って、保護層として従来どおりＭｇＯ膜を設け、その上に、透過率が問題とならないレベルで結晶性酸化物の粉末を分散散布する方法が望ましい。その被覆率については、透過率が問題とならないレベルとして被覆率２０％以下が良い。
【００５３】
結晶性酸化物を粉末で配設する場合、その粒子径は、０．１μｍ〜１０μｍ程度の範囲内で、セルサイズ等に合わせて選択すれば良いが、結晶性酸化物の粉末をＭｇＯ膜上に分散配置する場合、ＭｇＯ膜上で粉末の移動や落下が生じないように、３μｍ以下、より望ましくは１μｍ以下が良い。
【００５４】
このような構成にすると、高融点のＭｇＯ膜が保護層しての役割を果たすと共に、上記
表面処理を行った結晶性酸化物が２次電子放出の役割を果たし、且つ当該結晶性酸化物の被覆率が低いために輝度の低下も少ない。従って、低電圧で駆動でき、且つ長寿命のＰＤＰを得る事が出来る。
【００５５】
なお、配設する表面処理を行った結晶性酸化物の種類は１種類とは限らない。すなわち、ＣａＳｎＯ3、ＳｒＳｎＯ3、ＢａＳｎＯ3、及びこれら２種類以上の固溶体から選択される結晶性酸化物（表面処理を行ったもの）を２種類以上ブレンドして、誘電体層の上、あるいはＭｇＯ膜の上に配設してもよい。
【００５６】
ところで、最近になって、ＰＤＰの高精細化に伴う放電遅れの問題を解決するために、初期の電子放出効率が良い、結晶性のＭｇＯ粉末を、ＭｇＯ保護層の上に分散散布する事が行われており、分散する方法として、ＭｇＯ粉末に有機成分を混合してペースト状にしてＭｇＯ保護層上に印刷した後、適当な温度で熱処理して、有機成分を除去するといった方法が採られている。
【００５７】
従って、これと同じプロセスで、上記表面処理を行った結晶性酸化物粉末と、結晶性のＭｇＯ粉末とを、共にＭｇＯ保護層上に分散散布して、適当な温度で熱処理して有機成分を除去してもよい。
【００５８】
この場合、ＭｇＯ粉末のペーストと、表面処理を行った結晶性酸化物粉末のペーストを作製し、その２種類のペーストをそれぞれ印刷しても良いが、表面処理を行った結晶性酸化物粉末と結晶性のＭｇＯ粉末とを含むペーストを作製して、ＭｇＯ保護層上に印刷すれば、一回のプロセスで両者とも分散散布できるため、より望ましい。
【００５９】
このように、表面処理を行った結晶性酸化物粉末と、結晶性のＭｇＯ粉末とを、共にＭｇＯ保護層の上に分散散布することによって、保護と低電圧化と放電遅れ解消という３つの機能を、ＭｇＯ膜、表面処理を行った結晶性酸化物、結晶性ＭｇＯ粉末が、それぞれ果たすことになる。
【００６０】
すなわち、ＭｇＯ膜だけでこれら３つの機能を担わせる場合と比べて、上記のようにＭｇＯ膜と、表面処理を行った結晶性酸化物粉末と、結晶性のＭｇＯ粉末とで、３つの機能を分担させて担わせれば、各機能を向上させるのが容易である。従って、ＰＤＰにおいて、この３つの機能を向上させるのに適している。
【００６１】
（化合物の表記方法について）
本明細書においては、結晶性酸化物を、例えばＢａＳｎＯ3のように記載している。
しかしながら、Ｓｎは、Ｓｎ4+以外に、その一部がＳｎ2+となりやすい元素であり、その場合には酸素欠陥が生じる。従って、より正確にはＢａＳｎＯ3-δと記載すべきであるが、このδは、製造条件等によって変動し、必ずしも一定値とはならない。
【００６２】
よって便宜上ＢａＳｎＯ3のように記載しているが、このような表記は、酸素欠陥の存在を否定しているものではない。ＢａＳｎＯ3以外の化合物についても同様である。
【００６３】
（ＰＤＰの構成）
次に、本発明のＰＤＰの具体例について図を用いて説明する。
【００６４】
図１および図２は、本発明の一実施形態にかかるＰＤＰ１００の一例を示すものであって、図１は、ＰＤＰ１００の分解斜視図、図２は、当該ＰＤＰ１００の縦断面図（図１、Ｉ−Ｉ線断面図）である。
【００６５】
図１および２に示すように、ＰＤＰ１００は、前面パネル１と背面パネル８とを有している。前面パネル１と背面パネル８との間には、放電空間１４が形成されている。このＰＤＰは、ＡＣ面放電型であって、保護層が上述した結晶性酸化物粉末で形成されている以外は従来例にかかるＰＤＰと同様の構成を有する。
【００６６】
前面パネル１は、前面ガラス基板２と、その内側面（放電空間１４に臨む面）に形成された透明導電膜３およびバス電極４からなる表示電極５と、表示電極５を覆うように形成された誘電体層６と、誘電体層６上に形成された保護層（電子放出層）７とを備えている。表示電極５は、ＩＴＯまたは酸化スズからなる透明導電膜３に、良好な導電性を確保するためＡｇ等からなるバス電極４が積層されて形成されている。
【００６７】
保護層（電子放出層）７は、上述した表面処理した結晶性酸化物で形成されている。
【００６８】
背面パネル８は、背面ガラス基板９と、その片面に形成したアドレス電極１０と、アドレス電極１０を覆うように形成された誘電体層１１と、誘電体層１１の上面に設けられた隔壁１２と、隔壁１２の間に形成された蛍光体層とを備えている。蛍光体層は、赤色蛍光体層１３（Ｒ）、緑色蛍光体層１３（Ｇ）および青色蛍光体層１３（Ｂ）がこの順に配列するように形成されている。
【００６９】
上記蛍光体層を構成する蛍光体としては、例えば、青色蛍光体としてＢａＭｇＡｌ10Ｏ17：Ｅｕ、緑色蛍光体としてＺｎ2ＳｉＯ4：Ｍｎ、赤色蛍光体としてＹ2Ｏ3：Ｅｕを用いることができる。
【００７０】
前面パネル１および背面パネル８は、表示電極５とアドレス電極１０の各々の長手方向が互いに直交し、かつ互いに対向するように配置し、封着部材（図示せず）を用いて接合される。
【００７１】
放電空間１４には、Ｈｅ、Ｘｅ、Ｎｅ等の希ガス成分からなる放電ガスが封入されている。
【００７２】
表示電極５とアドレス電極１０は、それぞれ外部の駆動回路（図示せず）と接続され、駆動回路から印加される電圧によって放電空間１４で放電が発生し、放電に伴って発生する短波長（波長１４７ｎｍ）の紫外線で蛍光体層１３が励起されて可視光を発光する。保護層７に、上述した化合物が使用される。
【００７３】
本発明によるＰＤＰの他の一例を、図３および４に示す。図３は、当該ＰＤＰ２００の分解斜視図である。図４は、当該ＰＤＰ２００の縦断面図（図３、Ｉ−Ｉ線断面図）である。ＰＤＰ２００は、保護層７がＭｇＯからなり、上述した表面処理された結晶性酸化物からなる電子放出性材料が、当該保護層７上に散布されて電子放出層２０が形成されている。
【００７４】
このＰＤＰ２００においても、電子放出性材料からなる電子放出層２０が放電空間１４に面しており、駆動電圧を低減する効果を奏する。
【００７５】
なお、本発明において、電子放出性材料を配設する場所は、放電空間に臨む場所であればよく、例えば隔壁上や蛍光体層上などでもよい。また、電子放出性材料が配設されたＰＤＰは、面放放電型に限らず、対向放電型でもよい。また、必ずしも前面板、背面板、及び隔壁を備えたＰＤＰには限られず、電極間に電圧を印加して放電空間内で放電させ、蛍光体で可視光に変換することによって発光するＰＤＰであればよい。例えば、内部に蛍光体を配設した放電チューブを複数配列し、各放電チューブ内で放電して発光するタイプのＰＤＰにおいても、放電チューブ内に電子放出性材料を配設することによって、駆動電圧を低減することができる。
（ＰＤＰの製造方法）
ＰＤＰの作製方法について、ここではまず、上記ＰＤＰ２００のように、保護層７としてＭｇＯ膜を形成し、その上に、表面処理した結晶性酸化物からなる電子放出性材料を散布する場合を説明する。
【００７６】
まず、前面板を作製する。平坦な前面ガラス基板の一主面に、複数のライン状の透明電極を形成する。引き続き、透明電極上に銀ペーストを塗布した後、前面ガラス基板全体を加熱することによって、銀ペーストを焼成し、表示電極を形成する。
【００７７】
表示電極を覆うように、前面ガラス基板の上記主面に本発明のＰＤＰにおける誘電体層用ガラスを含むガラスペーストをブレードコーター法によって塗布する。その後、前面ガラス基板全体を９０℃で３０分間保持してガラスペーストを乾燥させ、次いで、５８０℃前後の温度で１０分間焼成を行う。
【００７８】
誘電体層上に酸化マグネシウム（ＭｇＯ）を電子ビーム蒸着法によって成膜し、焼成を行い、保護層を形成する。この時の焼成温度は５００℃前後である。
【００７９】
ＭｇＯ層上に、エチルセルロース等のビヒクルに粉末状の本発明の化合物を混合し、ペースト状としたものを印刷法等により塗布し、乾燥し、５００℃前後の温度で焼成して、散布層を形成する。
【００８０】
次に背面板を作製する。平坦な背面ガラス基板の一主面に、銀ペーストをライン状に複数本塗布した後、背面ガラス基板全体を加熱して銀ペーストを焼成することによって、アドレス電極を形成する。
【００８１】
隣り合うアドレス電極の間にガラスペーストを塗布し、背面ガラス基板全体を加熱してガラスペーストを焼成することによって、隔壁を形成する。
【００８２】
隣り合う隔壁同士の間に、Ｒ、Ｇ、Ｂ各色の蛍光体インクを塗布し、背面ガラス基板を約５００℃に加熱して上記蛍光体インクを焼成することによって、蛍光体インク内の樹脂成分（バインダー）等を除去して蛍光体層を形成する。
【００８３】
こうして得た前面板と背面板とを封着ガラスを用いて貼り合わせる。この時の温度は５００℃前後である。その後、封止された内部を高真空排気した後、希ガスを封入する。以上のようにしてＰＤＰが作製される。
【００８４】
一方、上記ＰＤＰ１００のように、誘電体層６上に、表面処理した結晶性酸化物からなる保護層７を形成する場合には、表面処理した結晶性酸化物粉末をビヒクルや溶媒等と混合して、比較的粉末含有率の高いペースト状とし、これを印刷法等の方法で薄く広げた後、焼成して薄膜状、あるいは厚膜状とすれば良い。
【００８５】
また、表面処理した結晶性酸化物の粉末を誘電体層６上に散布する場合、比較的粉末含有率の低いペーストを、印刷法を用いて散布したり、溶媒に粉末を分散させて散布したり、スピンコーター等を用いて散布すれば良い。
【００８６】
なお、以上説明したＰＤＰの構成および製造方法は一例であって、本発明はこれに限定されるものではない。
【実施例】
【００８７】
以下、実施例として、ＣａＳｎＯ3、ＳｒＳｎＯ3、ＢａＳｎＯ3、及びこれら２種類以上の固溶体の中から、ＢａＳｎＯ3とＳｒＳｎＯ3を選び、粉末を合成して、これを洗浄して表面のＢａ量あるいはＳｒ量を減少させる場合について詳細に説明するが、ＣａＳｎＯ3を用いる場合、あるいは、ＢａＳｎＯ3、ＣａＳｎＯ3、ＳｒＳｎＯ3から選択する２種類以上の固溶体を用いる場合も、類似する効果が得られる。
[実施例１]
（ＢａＳｎＯ3結晶性酸化物の合成と表面処理）
出発原料として、試薬特級以上のＢａＣＯ3およびＳｎＯ2を用いた。これらの原料を、ＢａとＳｎの原子比が１：１になるように秤量し、ボールミルを用いて湿式混合した後、乾燥し、混合粉末を得た。この粉末を坩堝に入れ、空気中にて１１００℃で焼成し、平均粒径０．４９μｍの焼成粉末を得た（表１のＮｏ．１）。【００８８】
次に、得られた焼成粉末の一定量を秤量した後、表１に示す各条件（Ｎｏ．２〜６）で、純水、または塩酸水溶液に投入し、一定時間攪拌混合した後、濾過により粉末を分離し、乾燥させた。ここで、表１のＮｏ．２と３は、同じ純水による洗浄であるが、粉末重量に対する水の量がＮｏ．２よりもＮｏ．３の方が多いため、Ｎｏ．３の方がより強い洗浄条件である。また、Ｎｏ．４〜６は塩酸を用いた洗浄であるのでＮｏ２、３よりも強く、Ｎｏ．４〜６の比較では、下へいくほど酸の量が多くなるので、より強い洗浄条件である。すなわち、Ｎｏ．２〜６では、下へいくほど強い洗浄条件となる。【００８９】
次に表１のＮｏ．６の粉末の一部に対して、再度空気中において１１００℃で焼成し、Ｎｏ．７の粉末とした。【００９０】
比較のため、ＢａとＳｎの原子比が０．９５：１．００となるようにＢａＣＯ3およびＳｎＯ2を混合して、空気中で１１００℃で焼成した粉末も作製した（表１のＮｏ．８）。【００９１】
【表１】
2010137225.tif 000003
Ｎｏ．１〜８の各粉末に対して、平均粒径の測定、ＢＥＴによる比表面積測定を行った。その結果を表１に示す。また、表１の試料Ｎｏ．１、２、５、６、７、８について、Ｘ線回折（ＣｕＫα線使用）を測定した。その結果を図５に示す。【００９２】
図５の結果より、Ｎｏ．１の試料で認められる回折ピークは、全てペロブスカイト構造をとるＢａＳｎＯ3のものである。このＮｏ．１を、水洗処理または酸洗浄処理したＮｏ．２、５、６の試料では、最も処理の強いＮｏ．６でも、Ｘ線回折においてＮｏ．１と差異が認められない。なお、ここでは示していないが、Ｎｏ．２と５の中間的条件であるＮｏ．３、４についても同様であった。【００９３】
ところが、Ｎｏ．６を再度焼成したＮｏ．７では、図中の矢印の位置に、弱いピークが現れた。このピーク位置は、Ｂａを減らして合成したＮｏ．８で認められるピーク位置と同じであり、ＳｎＯ2による回折ピークと同定することが出来る。【００９４】
一方、再焼成を行っていないＮｏ．１〜６では、このＳｎＯ2による回折ピークは認められない。この事は、Ｎｏ．１〜６の粉末では、表面近傍のＢａが減少しているものの、そのＢａ減少効果は粉末の表面近傍に留まっている事を示している。【００９５】
なお、No.7は、洗浄による効果が失われているので、比較例としている。すなわち、No.7では、洗浄処理を施すことによって表面近傍におけるＳｎに対するＢａの量は一旦減少したものの、再び焼成処理を施すことによって、表面近傍の組成と粒子内部の組成とが均一化したことによって、効果が失われていると考えられる。【００９６】
次に、表１に示される粒径、比表面積についてみると、洗浄処理を行わないＮｏ．１と比較して、洗浄処理を行ったＮｏ．２〜６では、粒径がさほど減少していないにもかかわらず、Ｎｏ．２からＮｏ．６にかけて比表面積は急激に増大している。このような結果は、水や酸に対するＢａＯの溶解度が、ＳｎＯ2の溶解度に比べて高いので、洗浄によって、粉末表面近傍のＢａが選択的に溶出してＳｎが残留し、粉末表面に原子レベルの凹凸が生じ、洗浄が進むほど比表面積が増加することを示していると考えられる。【００９７】
（ＸＰＳ）
洗浄処理による粒子表面近傍におけるＢａの減少と、それによる効果をより直接的に観察するために、粒子粉末についてＸＰＳ測定を行った。例として、表１の試料Ｎｏ．１、４、６について、図６には、価電子帯のＸＰＳスペクトルを示し、図７には、Ｃ１ｓ軌道のＸＰＳスペクトルを示す。なお、これらの図では、バックグラウンドノイズを差し引いて示している。【００９８】
図６において、１３ｅＶ及び１５ｅＶ付近に見られるピークは、Ｂａに起因するものであるが、未処理のＮｏ．１に比較して、Ｎｏ．４ではピーク強度が低下し、Ｎｏ．６ではさらにピーク強度が低下している。この結果から、洗浄処理を強めていくに従って、粒子表面近傍のＢａ量が減少していることがわかる。【００９９】
一方、価電子帯端の位置については、Ｎｏ．４ではＮｏ．１とほとんど変わらないが、Ｎｏ．６では高エネルギー側にシフトしている。これは、Ｎｏ．６では表面のＢａ量が減少し過ぎていることを示していると考えられる。【０１００】
次に図７において、炭酸化合物起因のＣのピークは２８８〜２９０ｅＶ付近に現れるが、未処理のＮｏ．１に比較して、洗浄処理を施したＮｏ．４、６ではピーク強度が低下しており、洗浄処理によって表面Ｃ量が減少することが分かる。
（ＸＰＳ測定）
表１のＮｏ．１〜６、８の各粉末、および比較としてＭｇＯ粉末（Ｎｏ．１０）に対してＸＰＳ測定を行った。【０１０１】
表２に、粒子表面におけるＢａ量と価電子帯端位置とＣ量を半定量的に示す。具体的に、１３ｅＶ付近に現れるＢａに起因するピークのＩｎｔｅｎｓｉｔｙ（このピークが大きいほどＢａ量が多い。）と、３ｅＶにおけるピークＩｎｔｅｎｓｉｔｙ（このピークが大きいほど価電子帯端が低エネルギー側にシフトしている。）と、２８８〜２９０ｅＶ付近に現れる、炭酸化合物起因のＣ１ｓピークＩｎｔｅｎｓｉｔｙ（このピークが小さいほどＣ量が小さく化学的に安定である。）を示す。これらの値は、いずれもバックグラウンド値を差し引いたものである。【０１０２】
また、これらの粉末にバインダー、有機溶媒を混合してペーストとし、ガラス基板上に印刷し、大気中において５１０℃で焼成して有機成分を燃焼させた後、回収した粉末（厚膜焼成後）についてもＸＰＳを測定した。表２に厚膜焼成後における炭酸化合物起源のＣ１ｓピークのＩｎｔｅｎｓｉｔｙ測定結果も合わせて示す。なお、厚膜焼成プロセスは、粉末で膜を形成したり、ＭｇＯ膜上に分散配置したりする場合に一般に用いられるプロセスである。【０１０３】
【表２】
2010137225.tif 000004
（ＸＰＳ測定結果に基づく考察）
表２に示すＢａに起因するピークＩｎｔｅｎｓｉｔｙ、Ｃに起因するピークＩｎｔｅｎｓｉｔｙから明らかなように、洗浄処理によって表面Ｂａ量が減少すると共に、表面Ｃ量も減少している。これは、ＢａＳｎＯ3において、粒子表面近傍に生成する炭酸化物（ＢａＣＯ3）が洗い流され、その後も、表面に炭酸化物が生成しにくいことを示している。【０１０４】
また、未洗浄のＮｏ．１やＮｏ．８、ＭｇＯ粉末のＮｏ．１０では、厚膜焼成によって表面Ｃ量が増加するが、洗浄処理を行ったＮｏ．２〜６では、表面Ｃ量がほとんど増加しないか、減少する場合もある。【０１０５】
一方、３ｅＶのピークＩｎｔｅｎｓｉｔｙについては、Ｎｏ．１と比べて、洗浄処理したＮｏ．２〜６では低下している。なお、Ｎｏ．６ではＮｏ．１と比べて３ｅＶのピークＩｎｔｅｎｓｉｔｙが１／４程度となっているが、これは、酸洗浄によって表面Ｂａ量が極端に低下したためである。【０１０６】
Ｎｏ．２〜５のように、洗浄前と比べて、洗浄後のＢａ強度が５０％以上、洗浄後の比表面積が２倍程度までの範囲にあることが望ましいと考えられる。【０１０７】
（ＰＤＰの製造と放電電圧測定）
本実施例では、本発明の結晶性酸化物粉末を用いたＰＤＰについて示す。厚さ約２．８ｍｍの平坦なソーダライムガラスからなる前面ガラス基板を用意し、この基板上に、ＩＴＯ（透明電極）の材料を所定のパターンで塗布し、乾燥した。次いで、銀粉末と有機ビヒクルとの混合物である銀ペーストをライン状に複数本塗布した後、上記前面ガラス基板を加熱することにより、上記銀ペーストを焼成して表示電極を形成した。【０１０８】
表示電極を作製したフロントパネルに、ガラスペーストをブレードコーター法で塗布し、９０℃で３０分間保持してガラスペーストを乾燥させ、５８５℃の温度で１０分間焼成することによって、厚さ約３０μｍの誘電体層を形成した。【０１０９】
上記誘電体層上に酸化マグネシウム（ＭｇＯ）を電子ビーム蒸着法によって蒸着した後、５００℃で焼成することによって保護層を形成した。【０１１０】
次に、Ｎｏ．１〜６、８の各粉末１重量部を、エチルセルロース系のビヒクル１００重量部と混合し、３本ロールを通してペーストとし、印刷法により、ＭｇＯ層上に薄く塗布し、９０℃で乾燥させた後、５００℃、空気中で焼成した。この際、焼成後のＭｇＯ膜が粉末によって被覆される割合は１０％程度であった。比較のため、下地ＭｇＯ膜のみで、ペースト印刷を行わないものも作製した。【０１１１】
一方、以下の方法で背面板を作製した。まず、ソーダライムガラスからなる背面ガラス基板上にスクリーン印刷によって銀を主体とするアドレス電極をストライプ状に形成し、引き続き、前面板と同様の方法で、厚さ約８μｍの誘電体層を形成した。【０１１２】
次に、誘電体層上に、隣り合うアドレス電極の間に、ガラスペーストを用いて隔壁を形成した。隔壁は、スクリーン印刷および焼成を繰り返すことによって形成した。【０１１３】
引き続き、隔壁の壁面と隔壁間で露出している誘電体層の表面に、赤（Ｒ）、緑（Ｇ）、青（Ｂ）の蛍光体ペーストを塗布し、乾燥および焼成して蛍光体層を作製した。【０１１４】
作製した前面板、背面板を封着ガラスを用いて５００℃で貼り合わせた。そして、放電空間の内部を排気した後、放電ガスとしてＸｅを封入し、ＰＤＰを作製した。【０１１５】
作製したパネルを駆動回路に接続して発光させ、発光状態で所定時間保持してエージングした後、放電維持電圧を測定した。ここでエージング処理は、ＭｇＯ膜や散布粉末の表面を、スパッタリングにより、ある程度清浄化するために行うものであり、ＰＤＰの製造工程では普通に実施され、これを行わないパネルは、粉末散布の有無にかかわらず、駆動電圧が高いものとなる。エージング後の結果を表３に示す。なお、Ｎｏ．０は、粉末散布を行わなかった、ＭｇＯ下地膜のみの結果である。【０１１６】
【表３】
2010137225.tif 000005
（放電電圧測定結果に基づく考察）
表より明らかなように、ＭｇＯ下地膜のみのＮｏ．０では、エージングにより電圧が上昇する傾向が認められた。一方、ＢａＳｎＯ3粉末を散布したＮｏ．１〜６では、いずれもエージングにより電圧が低下し、一旦電圧が下がった後も、ＭｇＯ下地膜のみのＮｏ．０と比べて安定した電圧を示した。【０１１７】
しかし、Ｎｏ．１〜６の間で、放電電圧が低下するのに必要な時間を比較すると、洗浄処理を行っていないＮｏ．１では１２時間では明らかに放電電圧の低下が不足で、２４時間でも放電電圧の低下は十分ではなかった。また配合比でＢａを減らしたＮｏ．８でも、１２時間では明らかに放電電圧の低下は不足であった。このように放電電圧の低下に長時間要するのは、表面のＣ量が多く、これを除去するためのスパッタリングに長時間必要になるためと考えられる。【０１１８】
これに対して水洗処理を行ったＮｏ．２〜６では、６時間でも十分に放電電圧が低下している。これは、もともと表面Ｃ量が少ない上に、厚膜焼成を行うときに表面Ｃ量が増加することもないためと考えられる。【０１１９】
なお、Ｎｏ．１，８でも、エージングを２４時間行えば放電電圧が低下するが、そのようにエージングを長時間行う事は、実際の製造の現場では困難であるか、可能であっても高コストとなり、実用性は低い。従って、Ｎｏ．２〜６のように、短時間のエージングで十分に放電電圧が低下することによって、生産性向上効果を奏することが明らかである。ただし、Ｎｏ．６では、Ｎｏ．２〜６と比べて、放電電圧の下がり幅が小さいことが認められる。これは、Ｎｏ．６の洗浄条件では、洗浄が強くなりすぎる傾向にあることを示している。
（被覆率について）
次にＮｏ．３の洗浄ＢａＳｎＯ3粉末を用いて、ペースト濃度を変える事により、ＭｇＯ膜上の被覆率を変えたＰＤＰを作製した。作製したＰＤＰパネルを駆動回路に接続して発光させ、発光状態で所定時間保持してエージングした後、放電維持電圧を測定した。その結果を表４に示す。【０１２０】
【表４】
2010137225.tif 000006
表４の結果より、被覆率が高くなると低電圧化に要するエージング時間が長くなり、被覆率が１００％に近いＮｏ．３４では、１００ｈ後でも電圧低下が不十分であることがわかる。このような結果は、被覆率が高いほど粉末量が多いため、粉末表面のクリーニングに長時間要することによって生じたものと考えられる。【０１２１】
なお、被覆率が高くなるほど光の損失量が増え、輝度上も不利である。【０１２２】
一方、被覆率１．０％のＮｏ．３１は、短時間のエージングでも低電圧化してはいるものの、低下幅がやや少なく、長時間のエージングでは、若干の電圧上昇も認められる。これは粉末量が少ないためと考えられる。【０１２３】
このように、被覆率が１．０％を切ると、低電圧化の効果が少なくなり、一方、被覆率が２０％を越えると、エージング時間が長くなるので、望ましい被覆率は１．０％以上２０％以下である。
[実施例２]
実施例１と同様の方法で、出発原料として、試薬特級以上のＳｒＣＯ3およびＳｎＯ2を用い、ＳｒとＳｎの原子比が１：１になるように秤量し、ボールミルを用いて湿式混合した後、乾燥し、混合粉末を得た。この粉末を坩堝に入れ、空気中にて１１００℃で焼成し、ＳｒＳｎＯ3粉末を合成した。【０１２４】
次に、得られた焼成粉末の２ｇを秤量し、純水１００ｇに投入し、一定時間攪拌混合した後、濾過により粉末を分離し、乾燥させた。【０１２５】
この水洗処理前後の粉末について、ＢＥＴ法により比表面積を測定したところ、水洗前は３．４４ｍ2／ｇであったのに対して、水洗後は３．５９ｍ2／ｇであった。【０１２６】
またＸ線回折測定を行った結果、いずれもペロブスカイト構造をとるＳｒＳｎＯ3であることが示され、特に差は見られなかった。【０１２７】
次に、上記実施例１と同様に、これら水洗処理前後の粉末、およびこれらの粉末にバインダー、有機溶媒を混合してペーストとし、ガラス基板上に印刷し、大気中において５１０℃で焼成して有機成分を燃焼させた後、回収した粉末（厚膜焼成後）について、ＸＰＳを測定した。【０１２８】
上記実施例１にかかるＢａＳｎＯ3では、Ｂａに起因するピークが１３ｅＶ〜１５ｅＶ付近に見られたが、本実施例２にかかるＳｒＳｎＯ3では、Ｓｒに起因するピークが１８〜２０ｅＶに現れた。一方、炭酸化合物起因のＣのピークは、ＢａＳｎＯ3の場合と同じく２８８〜２９０ｅＶ付近に現れた。【０１２９】
表５に、水洗処理前後の各粉末について、粒子表面近傍におけるＳｒ量と価電子帯端位置とＣ量を半定量的に示す。具体的には、１８〜２０ｅＶ付近に現れるＳｒに起因するピークのＩｎｔｅｎｓｉｔｙ（このピークが大きいほどＳｒ量が多いことを示す。）と、３ｅＶにおけるピークＩｎｔｅｎｓｉｔｙ（このピークが大きいほど価電子帯端が低エネルギー側にシフトしていることを示す。）と、２８８〜２９０ｅＶ付近に現れる、炭酸化合物起因のＣ１ｓピークＩｎｔｅｎｓｉｔｙ（このピークが小さいほどＣ量が小さく化学的に安定であることを示す）を示す。これらの値は、いずれもバックグラウンド値を差し引いたものである。【０１３０】
【表５】
2010137225.tif 000007
表５より明らかなように、洗浄処理によって粒子表面近傍のＳｒ量が減少すると共に、粒子表面近傍のＣ量も減少している。また、未処理の粒子では、厚膜焼成によって粒子表面近傍のＣ量が増加するが、洗浄処理を行った場合、粒子表面近傍のＣ量が増加していない。【０１３１】
このように水洗浄によって粒子表面近傍におけるＳｎに対するＳｒの割合が減少するのは、ＳｒＯがＳｎＯ2と比べて水に溶解しやいためである。また、粒子表面近傍におけるＣ量が減少するのは、表面近傍に生成している炭酸化物（ＳｒＣＯ3）が洗浄処理によって洗い流されるためである。【０１３２】
次に、これらの各粉末を用いて、実施例１と同様の方法で、粉末による被覆率が約１０％のＰＤＰを作製し、エージング１２時間後の放電電圧を測定したところ、未処理のものでは放電電圧が２３７Ｖであったのに対して、水洗処理を行ったものでは、放電電圧が２２６Ｖと低く、短時間のエージングでも放電電圧の低下が認められた。【０１３３】
なお、上記実施例１，２では、ＳｒＳｎＯ3、ＢａＳｎＯ3からなる結晶性化合物について、水洗浄によって表面近傍におけるＳｎに対するＢａ，Ｓｒの割合が減少する効果を確認したが、ＢａＯ，ＳｒＯがＳｎＯ2と比べて水に溶解しやすいのと同様に、ＣａＯもＳｎＯ2と比べて水に溶解しやすいため、ＣａＳｎＯ3も、これを水洗すると、表面近傍におけるＳｎに対するＣａの量は減少する。【０１３４】
また、上記実施例１，２では、ＳｒＳｎＯ3、ＢａＳｎＯ3からなる結晶性化合物について、水洗浄によって粒子表面近傍のＣ量が減少することを確認したが、ＳｒＳｎＯ3、ＢａＳｎＯ3において、粒子表面近傍に生成する炭酸化物（ＳｒＣＯ3、ＢａＣＯ3）が水洗浄で洗い流されるのと同様に、ＣａＳｎＯ3においても、粒子表面近傍に生成する炭酸化物（ＣａＣＯ3）が水洗浄で洗い流されるので、粒子表面近傍のＣ量は減少する。【０１３５】
また、ＳｒＳｎＯ3、ＢａＳｎＯ3、ＣａＳｎＯ3から選択される２種類以上の固溶体についても同様であって、これを水洗すると、表面近傍におけるＳｎに対するＳｒ、Ｂａ、Ｃａの量は減少し、表面近傍に生成する炭酸化物（ＳｒＣＯ3、ＢａＣＯ3、ＣａＣＯ3）が洗い流されるので、粒子表面近傍のＣ量は減少する。
【産業上の利用可能性】
【０１３６】
本発明によれば、高γかつ化学的に安定で有り、表面Ｃ量が少ない電子放出材料を提供することができるので、プラズマディスプレイパネルの放電特性を改善するのに有効な技術である。
【符号の説明】
【０１３７】
１    前面パネル
２    前面ガラス基板
３    透明導電膜
４    バス電極
５    表示電極
６    誘電体層
７    保護層
８    背面パネル
９    背面ガラス基板
１０    アドレス電極
１１    誘電体層
１２    隔壁
１３    蛍光体層
１４    放電空間
２０    電子放出層
【図１】
2010137225.tif 000008
【図２】
2010137225.tif 000009
【図３】
2010137225.tif 000010
【図４】
2010137225.tif 000011
【図５】
2010137225.tif 000012
【図６】
2010137225.tif 000013
【図７】
2010137225.tif 000014
【手続補正書】
【提出日】平成22年11月9日(2010.11.9)
【手続補正１】
【補正対象書類名】明細書
【補正対象項目名】全文
【補正方法】変更
【補正の内容】
【発明の詳細な説明】
【技術分野】
【０００１】
本発明は、結晶性化合物及びこれを用いたプラズマディスプレイパネルに関する。
【背景技術】
【０００２】
プラズマディスプレイパネル（以下ＰＤＰと略す）は、薄型ディスプレイパネルの中で、大型化が容易、高速表示が可能、低コストといった特徴から、実用化され、急速に普及している。
【０００３】
現在実用化されている一般的なＰＤＰの構造は、前面基板及び背面基板となる２枚のガラス基板を対向配置し、それぞれ規則的に配列した一対の電極を設け、これらの電極を被覆するように低融点ガラス等の誘電体層を設けている。そして、背面基板の誘電体層上には蛍光体層を設け、前面基板の誘電体層上には、誘電体層をイオン衝撃から保護するとともに二次電子放出性を向上させるためにＭｇＯからなる保護層が設けられている。そして２枚の基板間には、Ｎｅ、Ｘｅ等の不活性ガスを主体とするガスを封入している。
【０００４】
このようなＰＤＰは、電極間に電圧を印加して放電を発生させて蛍光体を発光させることによって表示を行う。
【０００５】
ＰＤＰにおいて、従来から発光効率を高めることが強く要求されており、その手段として、誘電体層を低誘電率化する方法や、放電ガスのＸｅ分圧を上げる方法が知られている。
【０００６】
しかしながら、このような手段を用いると、放電開始電圧や維持電圧が上昇してしまう問題点があった。
【０００７】
また、近年のディスプレイの高精細化に伴い、セルサイズを微細化すると、放電電圧がさらに上昇してしまうという問題点もあった。
【０００８】
そして、このような課題に対して、二次電子放出係数の高い材料を保護層に用いることによって、放電開始電圧や維持電圧を下げる事が可能であって、高効率化並びに耐圧の低い素子を用いる事による低コスト化を実現できることが知られている。
【０００９】
例えば、特許文献１，２においては、ＭｇＯの代わりに、同じアルカリ土類金属酸化物であるが、より二次電子放出係数の高い、ＣａＯ，ＳｒＯ，ＢａＯを用いたり、これら化合物どうしの固溶体を用いる事が検討されている。
【００１０】
また、アルカリ土類金属酸化物を、他の金属酸化物との混合化合物とすることによって安定化し、この混合化合物で保護膜を形成する方法も報告されている。例えば特許文献３では、ＢａＴｉＯ3、ＢａＺｒＯ3、ＢａＳｎＯ3、ＢａＮｂ2Ｏ6、ＢａＦｅ12Ｏ19等で保護膜を形成することが報告されている。
【先行技術文献】
【特許文献】
【００１１】
【特許文献１】特開昭５２−６３６６３号公報
【特許文献２】特開２００７−９５４３６号公報
【特許文献３】特開２００４−２７３１５８号公報
【発明の概要】
【発明が解決しようとする課題】
【００１２】
しかしながら、ＣａＯ、ＳｒＯ、ＢａＯなどは、ＭｇＯに比べて化学的に不安定であって、空気中の炭酸ガスと容易に反応して炭酸化物に変質してしまう。
【００１３】
また、他の金属酸化物と化合物を形成して安定化させた場合、化合物を形成していないものと比べれば、遥かに安定化するが、それでも化合物粒子の最外表面に露出しているアルカリ土類金属原子が、空気中の炭酸ガスにより炭酸化され、さらにＰＤＰの製造プロセスで各種の熱処理等を経るため、この最表面においてより炭酸化が進行してしまう。
【００１４】
このように、化合物粒子の表面に炭酸化物が形成されると、二次電子放出係数が低下して、期待どおりに放電開始電圧や維持電圧を低減できなくなる。
【００１５】
こうした化学反応による二次電子放出性能の劣化は、実験室レベルで少量を作製する場合には、作業の雰囲気ガスを制御するといった方法で回避可能である。しかしながら、製造工場では、全ての工程の雰囲気を管理するのは困難であり、また可能であっても高コスト化につながる。
【００１６】
従って、製造工場においては、駆動電圧を低減するために、非常に長いエージング時間が必要となってしまい、実用的でないといった問題がある。
【００１７】
さらに、ＭｇＯ以外の材料で保護膜を形成した場合、イオン衝撃耐性が低いために、ＰＤＰ駆動時に放電ガスによってスパッタリングされる量が大きくなり、保護膜の寿命が短くなるという問題もある。
【００１８】
このような理由で、従来から二次電子放出係数の高い材料を使用することが検討されてきたにもかかわらず、未だに実用化されている保護層材料はＭｇＯのみである。
【００１９】
本発明は、上記課題に鑑み、実用的な製造条件下で、二次電子放出係数の優れた材料を提供することによって、ＰＤＰを低電圧で駆動できるようにし、ＰＤＰの高効率化を実現することを目的とする。
【課題を解決するための手段】
【００２０】
本発明にかかる材料は、ＣａＳｎＯ3、ＳｒＳｎＯ3、ＢａＳｎＯ3、及びこれら２種類以上の固溶体から選択される結晶性酸化物からなり、その表面近傍におけるＳｎに対するアルカリ土類の量（Ｃａ、Ｓｒ，Ｂａの合計量）を減少させる処理を施すこととした。この場合、結晶性酸化物表面における、Ｃａ、Ｓｒ、Ｂａの合計量の減量率は、５％以上５０％以下である事が望ましい。
【００２１】
上記の結晶性酸化物の表面近傍におけるＣａ、Ｓｒ、Ｂａの量を減少させる処理としては、結晶性酸化物の表面を極性溶媒で洗浄すること、特に水を主成分とする溶剤で洗浄することが好ましい。
【００２２】
また、本発明にかかる材料は、ＣａＳｎＯ3、ＳｒＳｎＯ3、ＢａＳｎＯ3、及びこれら２種類以上の固溶体から選択される結晶性化合物であって、表面近傍におけるＳｎの量に対するアルカリ土類のモル比率が１未満である。
【００２３】
そして、上記本発明の電子放出材料をＰＤＰにおける放電空間に臨む領域に配設した。
電子放出材料を配設する形態としては、ＭｇＯ保護層の上に、粉末粒子の状態で分散配置することが望ましい。
【発明の効果】
【００２４】
上記本発明による電子放出材料は、ＣａＳｎＯ3、ＳｒＳｎＯ3、ＢａＳｎＯ3、及びこれら２種類以上の固溶体から選択される結晶性酸化物からなるので、化学的に安定化され、基本的に２次電子放出係数が高い。また、その最外表面におけるＣａ、Ｓｒ、Ｂａ、あるいはこれらの合計量を減少させる処理が施されているので、処理前の結晶性酸化物の表面に炭酸化物が存在していても、当該処理に伴って炭酸化物の量が低減され、また、処理後の結晶性酸化物は、表面の炭酸化が進行しにくい。
【００２５】
従って、この電子放出材料を、ＰＤＰにおける放電空間に臨む領域に配設することによって、実用的な製造条件下で、低電圧で駆動できるＰＤＰを提供できる。
【００２６】
また、従来どおりイオン衝撃耐性の高いＭｇＯ保護層を形成して、そのＭｇＯ保護層の表面に、上記結晶性酸化物からなる電子放出材料を分散配置すれば、駆動電圧が低く、且つ長寿命のＰＤＰを提供できる。
【図面の簡単な説明】
【００２７】
【図１】本発明の実施形態にかかるＰＤＰの斜視図である。
【図２】図１に示したＰＤＰの縦断面図である。
【図３】本発明の別の実施形態にかかるＰＤＰの斜視図である。
【図４】図３に示したＰＤＰの縦断面図である。
【図５】本発明の実施例にかかる電子放出材料のＸ線回折図である。
【図６】実施例にかかる電子放出材料のＸＰＳによる価電子帯スペクトル測定結果である。
【図７】実施例にかかる電子放出材料のＸＰＳによるＣ１ｓスペクトル測定結果である。
【発明を実施するための形態】
【００２８】
まず、本発明にかかるＰＤＰに用いる電子放出性材料について説明する。
【００２９】
（電子放出性材料の組成）
本発明者は、２次電子放出効率は高いが化学的に不安定なＣａＯ、ＳｒＯ、ＢａＯの原料と各種の金属、Ｂ、Ａｌ、Ｓｉ、Ｐ、Ｇａ、Ｇｅ、Ｓｎ、Ｔｉ、Ｚｒ、Ｖ、Ｎｂ、Ｔａ、Ｍｏ、Ｗ等の酸化物を反応させて、非常に多種にわたる化合物を合成した。そして、その化学的安定性と２次電子放出能を詳細に検討した。その結果、各種化合物の中で、ＣａＳｎＯ3、ＳｒＳｎＯ3、ＢａＳｎＯ3、あるいはこれら２種類以上の固溶体からなる結晶性酸化物は、他の化合物と比べて、２次電子放出効率をあまり低下させずに化学的な安定性を高めることが出来ること、そして、ＭｇＯを用いる場合よりも駆動電圧を低下できることを確認した。
【００３０】
しかしながら、これらの結晶性酸化物はその最外表面が炭酸化しているため、実際にＰＤＰを作製する場合、長時間のエージング処理を行うことによって結晶性酸化物表面の炭酸ガスを除去する必要があり、実用性は低い。そこで発明者は、この表面炭酸化を防止する手段について種々検討を加えて、本発明に到った。
【００３１】
すなわち、結晶性酸化物の各粒子表面のアルカリ土類量を減量する処理を施すことによって、結晶性酸化物が化学的に安定化され、２次電子放出係数の高く、かつ表面の炭酸化がより進行しにくいものになることがわかった。
【００３２】
ここで、ＣａＳｎＯ3、ＳｒＳｎＯ3、ＢａＳｎＯ3あるいはこれら相互の固溶体において、アルカリ土類のサイトを３価金属であるＬａで部分置換したり、Ｓｎのサイトを３価金属であるＩｎやＹ、５価金属であるＮｂで部分置換したり、ＯをＦで部分置換しても良い。この際、より高価数の金属で置換（アルカリ土類のＬａによる置換、ＳｎのＮｂ置換など）すると、より安定性が高まるが２次電子放出効率は若干低下する。逆により低価数の金属で置換する（ＳｎのＩｎ置換など）と、安定性は若干低下するが、２次電子放出効率は改善される。よって、これらの置換により、その特性を微調整する事が可能となる。特に、ＳｎサイトをＩｎで部分置換することは、２次電子放出効率を高める点で効果的である。またＳｎサイトを、ＣｅやＺｒによって部分置換することも可能である。
【００３３】
ただし、こうした置換組成においても、あくまで主成分はアルカリ土類とＳｎとＯである必要がある。従って、ＳｎサイトをＩｎによって置換する場合のように例え全域置換可能であったとしても、その置換量は５０％未満である必要が有り、より望ましくは２０％以下、さらには１０％以下が良い。
【００３４】
なお、ＣａＳｎＯ3、ＳｒＳｎＯ3、ＢａＳｎＯ3、あるいはこれらの固溶体において、洗浄処理前において、粒子内のアルカリ土類の合計量とＳｎとのモル比（Ｃａ＋Ｓｒ＋Ｂａ）／Ｓｎは基本的に１であるが、上記のように表面近傍におけるアルカリ土類の量を低減させる処理を行うことによって、粒子表面近傍におけるアルカリ土類の合計量とＳｎとのモル比（Ｃａ＋Ｓｒ＋Ｂａ）／Ｓｎは低減されて1未満となる。
【００３５】
なお、ＣａＳｎＯ3、ＳｒＳｎＯ3、ＢａＳｎＯ3、あるいはこれらの固溶体を形成する上で、粒子表面近傍におけるアルカリ土類の合計量とＳｎの配合モル比（Ｃａ＋Ｓｒ＋Ｂａ）／Ｓｎは、０．９９５以下とする事が、表面安定化にとって望ましい。これは、当該比率が１．０００の場合でも、組成の不均一性により、アルカリ土類酸化物原料とＳｎＯ2の反応過程で、Ｂａ3Ｓｎ2Ｏ7相等の、アルカリ土類が多い組成が一旦生成すると、これらの相が粒子表面を覆ってしまい、雰囲気調整を行わない条件下では、さらにＢａＣＯ3が分離析出するなど、表面が不安定化し、２次電子放出係数が低下してしまうためと考えられる。
【００３６】
なお、アルカリ土類サイトやＳｎのサイトを前述した部分置換を行っている場合は、それら置換元素を合わせた合計の比率を０．９９５以下とすれば良い。また、この比率をさらに低下させると、ある程度以下ではＳｎＯ2が余剰となって析出するが、このような状態では、前述したアルカリ土類の多い組成の生成は妨げられるため、ＳｎＯ2との混合物となっているのも良い。
【００３７】
（結晶性化合物の合成方法）
ＣａＳｎＯ3、ＳｒＳｎＯ3、ＢａＳｎＯ3、あるいはこれら２種類以上の固溶体から選択される結晶性酸化物を合成する方法としては、その形態として、固相法、液相法、気相法が挙げられる。
【００３８】
固相法は、それぞれの金属を含む原料粉末（金属酸化物、金属炭酸塩等）を混合し、ある程度以上の温度で熱処理して反応させる方法である。
【００３９】
液相法は、それぞれの金属を含む溶液を作り、これより固相を沈殿させたり、あるいは基板上にこの溶液を塗布後、乾燥し、ある程度以上の温度で熱処理等を行って固相とする方法である。気相法は、蒸着、スパッタリング、ＣＶＤ等の方法によって膜状の固相を得る方法である。
【００４０】
いずれの方法を用いる事も不可能ではないが、粉末形態とするのであれば、通常は、比較的製造コストが低く、大量に製造する事も容易な固相法を用いれば良い。
【００４１】
（結晶性酸化物の表面近傍におけるアルカリ土類の減量）
上記の結晶性酸化物の表面近傍におけるアルカリ土類量を減量する処置を施す。この処理は、結晶性酸化物の各粒子に対して、その表面近傍の領域において、Ｓｎの量に対するアルカリ土類の量（Ｃａ、Ｓｒ、Ｂａの量、あるいはこれらの合計量）の比率を小さくする処理である。ここで粒子の「表面近傍」は、粒子をＸＰＳ（Ｘ−ｒａｙ  Ｐｈｏｔｏｅｌｅｃｔｒｏｎ  Ｓｐｅｃｔｒｏｓｃｏｐｙ）で測定するときに測定される範囲を指す。
【００４２】
結晶性酸化物の表面近傍におけるアルカリ土類量を減量させる具体的方法として、スパッタリング等の方法を用いても良いが、アルカリ土類が水をはじめとする極性溶媒（水の他に、例えば水とアルコールの混合溶媒）に溶解するため、通常は、水存在下で洗浄処理を行うことが容易であり実用的である。ここで、洗浄水として、単純に純水を用いても良いし、アルカリ土類の溶出速度、溶出量を制御する等の目的で、酸溶液を用いたり、アルカリ溶液を用いても良く、また有機溶媒との混合溶媒を用いても良い。ただし、あまり強い酸で洗浄を行うと、ＣａＳｎＯ3、ＳｒＳｎＯ3、ＢａＳｎＯ3の結晶性酸化物自体が溶解してしまうため、好ましくない。
【００４３】
洗浄処理の目的は、粉末粒子表面近傍のアルカリ土類やその炭酸化物を除去する事にある。粒子表面近傍の炭酸化物がどの程度除去されたかについては、表面分析的手法で評価する事が出来る。例えばＸＰＳ（Ｘ−ｒａｙ  Ｐｈｏｔｏｅｌｅｃｔｒｏｎ  Ｓｐｅｃｔｒｏｓｃｏｐｙ）が、有効に用いられる。ＸＰＳは、試料表面にＸ線を照射して放出される電子のスペクトルを測定するものであって、その分析深さは、通常数原子〜十数原子層とされている。上記の「表面近傍」は、この分析深さの範囲に相当し、通常、粒子の最表面から粒子内方に向かって深さ２０Å以内の範囲である。
【００４４】
洗浄処理前と洗浄処理後において、ＸＰＳにおけるアルカリ土類のピーク強度及び炭酸化物起因のピーク強度を測定して、表面近傍のアルカリ土類量や炭酸化物起因のカーボン量の低下を求めれば、粒子表面からのアルカリ土類の減量率、並びに炭酸化物起因のカーボンが除去された程度を評価できる。
【００４５】
粒子表面近傍からのアルカリ土類の減量率（％）
＝［１−（洗浄処理前のピーク強度／洗浄処理前のピーク強度）］×１００
粒子表面近傍におけるアルカリ土類の減量率は、５％以上５０％以下であることが好ましい。その理由は、減量率５％未満では炭酸化防止の効果が弱く、５０％を超えると、表面近傍のアルカリ土類量が減少し過ぎて、駆動電圧低減効果が弱くなるためである。
【００４６】
また本発明者の検討によれば、ＸＰＳにより、価電子帯端のエネルギー位置と、炭酸化物起因のカーボン量を測定比較すれば、ＰＤＰの放電電圧を低下出来る材料の選別が、ある程度可能である事を見出した。
【００４７】
なぜならば、ＸＰＳでは、ＰＤＰにおける２次電子放出と比較的近い、試料の表面近傍の情報が得られるが、２次電子放出係数は、一般にバンドギャップ幅と電子親和力の和が小さいほど大きくなるとされており、価電子帯端のエネルギー位置が低エネルギー側にあるほどバンドギャップ幅は小さくなるので、２次電子放出係数は大きくなる。
【００４８】
一方、試料表面の炭酸化物起因のカーボン量は、アルカリ土類金属を含む化合物において、化学的安定性の指標である。試料が化学的に不安定であれば、空気中の炭酸ガスと反応して、表面カーボン量は増加し、この量がある程度以上多いと、粒子表面が、ＢａＣＯ3等の、２次電子放出係数の低いアルカリ土類炭酸塩で完全に覆われてしまう事になり、例え価電子帯端のエネルギー位置が低エネルギー側にあっても、高い２次電子放出係数は得られない。
【００４９】
よって、ＸＰＳにより、価電子帯端のエネルギー位置と、炭酸塩起因のカーボン量の両方を測定して比較することによって、価電子帯端のエネルギー位置が低く、且つカーボン量が少ない材料を選択すれば、ＰＤＰの放電電圧を低下するのに適した材料を、ある程度選定できる。
【００５０】
また本発明者は、洗浄処理の程度を観察するもう一つの方法として、比表面積の変化が有効である事も見出した。これは、粉末表面のアルカリ土類金属が選択的に溶出し、錫は残留するために、粉末表面に原子レベルの凹凸が生じ、結果として、洗浄が進むほど比表面積が増加するためと考えられる。
（電子放出性材料を配設する位置および形態）
表面近傍のアルカリ土類を減少させる処理を行った結晶性酸化物を、ＰＤＰのどの部分に配設するかについては、一般的には、前面板の電極を覆う誘電体層の上に形成すれば良い。しかしながら、他の部位、例えば蛍光体層やリブ表面等の位置に形成したり、蛍光体に混合したりしても、放電空間に面した位置に存在すれば、形成しないものに比べて、駆動電圧低下の効果は認められる。
【００５１】
次に、これら結晶性酸化物を配設する形態については、例えば前面板の電極を覆う誘電体層の上に形成する場合、誘電体層の上に通常保護層として形成されるＭｇＯ膜の代わりに、これら結晶性酸化物の膜を形成したり、これら結晶性酸化物の粉末を散布する方法、あるいは、ＭｇＯ膜を形成した上に、これら結晶性酸化物の膜を形成したり、これら結晶性酸化物の粉末を散布する方法をとれば良い。
【００５２】
ただし、結晶性酸化物も高融点で安定な化合物ではあるが、上記結晶性酸化物を保護層の代わりに形成した場合、ＭｇＯ膜と比べるとスパッタリング耐性はやや劣り、透明性もやや劣る。また粉末散布の場合は、さらに透明性低下による輝度劣化が問題となることもある。従って、保護層として従来どおりＭｇＯ膜を設け、その上に、透過率が問題とならないレベルで結晶性酸化物の粉末を分散散布する方法が望ましい。その被覆率については、透過率が問題とならないレベルとして被覆率２０％以下が良い。
【００５３】
結晶性酸化物を粉末で配設する場合、その粒子径は、０．１μｍ〜１０μｍ程度の範囲内で、セルサイズ等に合わせて選択すれば良いが、結晶性酸化物の粉末をＭｇＯ膜上に分散配置する場合、ＭｇＯ膜上で粉末の移動や落下が生じないように、３μｍ以下、より望ましくは１μｍ以下が良い。
【００５４】
このような構成にすると、高融点のＭｇＯ膜が保護層しての役割を果たすと共に、上記
表面処理を行った結晶性酸化物が２次電子放出の役割を果たし、且つ当該結晶性酸化物の被覆率が低いために輝度の低下も少ない。従って、低電圧で駆動でき、且つ長寿命のＰＤＰを得る事が出来る。
【００５５】
なお、配設する表面処理を行った結晶性酸化物の種類は１種類とは限らない。すなわち、ＣａＳｎＯ3、ＳｒＳｎＯ3、ＢａＳｎＯ3、及びこれら２種類以上の固溶体から選択される結晶性酸化物（表面処理を行ったもの）を２種類以上ブレンドして、誘電体層の上、あるいはＭｇＯ膜の上に配設してもよい。
【００５６】
ところで、最近になって、ＰＤＰの高精細化に伴う放電遅れの問題を解決するために、初期の電子放出効率が良い、結晶性のＭｇＯ粉末を、ＭｇＯ保護層の上に分散散布する事が行われており、分散する方法として、ＭｇＯ粉末に有機成分を混合してペースト状にしてＭｇＯ保護層上に印刷した後、適当な温度で熱処理して、有機成分を除去するといった方法が採られている。
【００５７】
従って、これと同じプロセスで、上記表面処理を行った結晶性酸化物粉末と、結晶性のＭｇＯ粉末とを、共にＭｇＯ保護層上に分散散布して、適当な温度で熱処理して有機成分を除去してもよい。
【００５８】
この場合、ＭｇＯ粉末のペーストと、表面処理を行った結晶性酸化物粉末のペーストを作製し、その２種類のペーストをそれぞれ印刷しても良いが、表面処理を行った結晶性酸化物粉末と結晶性のＭｇＯ粉末とを含むペーストを作製して、ＭｇＯ保護層上に印刷すれば、一回のプロセスで両者とも分散散布できるため、より望ましい。
【００５９】
このように、表面処理を行った結晶性酸化物粉末と、結晶性のＭｇＯ粉末とを、共にＭｇＯ保護層の上に分散散布することによって、保護と低電圧化と放電遅れ解消という３つの機能を、ＭｇＯ膜、表面処理を行った結晶性酸化物、結晶性ＭｇＯ粉末が、それぞれ果たすことになる。
【００６０】
すなわち、ＭｇＯ膜だけでこれら３つの機能を担わせる場合と比べて、上記のようにＭｇＯ膜と、表面処理を行った結晶性酸化物粉末と、結晶性のＭｇＯ粉末とで、３つの機能を分担させて担わせれば、各機能を向上させるのが容易である。従って、ＰＤＰにおいて、この３つの機能を向上させるのに適している。
【００６１】
（化合物の表記方法について）
本明細書においては、結晶性酸化物を、例えばＢａＳｎＯ3のように記載している。
しかしながら、Ｓｎは、Ｓｎ4+以外に、その一部がＳｎ2+となりやすい元素であり、その場合には酸素欠陥が生じる。従って、より正確にはＢａＳｎＯ3-δと記載すべきであるが、このδは、製造条件等によって変動し、必ずしも一定値とはならない。
【００６２】
よって便宜上ＢａＳｎＯ3のように記載しているが、このような表記は、酸素欠陥の存在を否定しているものではない。ＢａＳｎＯ3以外の化合物についても同様である。
【００６３】
（ＰＤＰの構成）
次に、本発明のＰＤＰの具体例について図を用いて説明する。
【００６４】
図１および図２は、本発明の一実施形態にかかるＰＤＰ１００の一例を示すものであって、図１は、ＰＤＰ１００の分解斜視図、図２は、当該ＰＤＰ１００の縦断面図（図１、Ｉ−Ｉ線断面図）である。
【００６５】
図１および２に示すように、ＰＤＰ１００は、前面パネル１と背面パネル８とを有している。前面パネル１と背面パネル８との間には、放電空間１４が形成されている。このＰＤＰは、ＡＣ面放電型であって、保護層が上述した結晶性酸化物粉末で形成されている以外は従来例にかかるＰＤＰと同様の構成を有する。
【００６６】
前面パネル１は、前面ガラス基板２と、その内側面（放電空間１４に臨む面）に形成された透明導電膜３およびバス電極４からなる表示電極５と、表示電極５を覆うように形成された誘電体層６と、誘電体層６上に形成された保護層（電子放出層）７とを備えている。表示電極５は、ＩＴＯまたは酸化スズからなる透明導電膜３に、良好な導電性を確保するためＡｇ等からなるバス電極４が積層されて形成されている。
【００６７】
保護層（電子放出層）７は、上述した表面処理した結晶性酸化物で形成されている。
【００６８】
背面パネル８は、背面ガラス基板９と、その片面に形成したアドレス電極１０と、アドレス電極１０を覆うように形成された誘電体層１１と、誘電体層１１の上面に設けられた隔壁１２と、隔壁１２の間に形成された蛍光体層とを備えている。蛍光体層は、赤色蛍光体層１３（Ｒ）、緑色蛍光体層１３（Ｇ）および青色蛍光体層１３（Ｂ）がこの順に配列するように形成されている。
【００６９】
上記蛍光体層を構成する蛍光体としては、例えば、青色蛍光体としてＢａＭｇＡｌ10Ｏ17：Ｅｕ、緑色蛍光体としてＺｎ2ＳｉＯ4：Ｍｎ、赤色蛍光体としてＹ2Ｏ3：Ｅｕを用いることができる。
【００７０】
前面パネル１および背面パネル８は、表示電極５とアドレス電極１０の各々の長手方向が互いに直交し、かつ互いに対向するように配置し、封着部材（図示せず）を用いて接合される。
【００７１】
放電空間１４には、Ｈｅ、Ｘｅ、Ｎｅ等の希ガス成分からなる放電ガスが封入されている。
【００７２】
表示電極５とアドレス電極１０は、それぞれ外部の駆動回路（図示せず）と接続され、駆動回路から印加される電圧によって放電空間１４で放電が発生し、放電に伴って発生する短波長（波長１４７ｎｍ）の紫外線で蛍光体層１３が励起されて可視光を発光する。保護層７に、上述した化合物が使用される。
【００７３】
本発明によるＰＤＰの他の一例を、図３および４に示す。図３は、当該ＰＤＰ２００の分解斜視図である。図４は、当該ＰＤＰ２００の縦断面図（図３、Ｉ−Ｉ線断面図）である。ＰＤＰ２００は、保護層７がＭｇＯからなり、上述した表面処理された結晶性酸化物からなる電子放出性材料が、当該保護層７上に散布されて電子放出層２０が形成されている。
【００７４】
このＰＤＰ２００においても、電子放出性材料からなる電子放出層２０が放電空間１４に面しており、駆動電圧を低減する効果を奏する。
【００７５】
なお、本発明において、電子放出性材料を配設する場所は、放電空間に臨む場所であればよく、例えば隔壁上や蛍光体層上などでもよい。また、電子放出性材料が配設されたＰＤＰは、面放放電型に限らず、対向放電型でもよい。また、必ずしも前面板、背面板、及び隔壁を備えたＰＤＰには限られず、電極間に電圧を印加して放電空間内で放電させ、蛍光体で可視光に変換することによって発光するＰＤＰであればよい。例えば、内部に蛍光体を配設した放電チューブを複数配列し、各放電チューブ内で放電して発光するタイプのＰＤＰにおいても、放電チューブ内に電子放出性材料を配設することによって、駆動電圧を低減することができる。
（ＰＤＰの製造方法）
ＰＤＰの作製方法について、ここではまず、上記ＰＤＰ２００のように、保護層７としてＭｇＯ膜を形成し、その上に、表面処理した結晶性酸化物からなる電子放出性材料を散布する場合を説明する。
【００７６】
まず、前面板を作製する。平坦な前面ガラス基板の一主面に、複数のライン状の透明電極を形成する。引き続き、透明電極上に銀ペーストを塗布した後、前面ガラス基板全体を加熱することによって、銀ペーストを焼成し、表示電極を形成する。
【００７７】
表示電極を覆うように、前面ガラス基板の上記主面に本発明のＰＤＰにおける誘電体層用ガラスを含むガラスペーストをブレードコーター法によって塗布する。その後、前面ガラス基板全体を９０℃で３０分間保持してガラスペーストを乾燥させ、次いで、５８０℃前後の温度で１０分間焼成を行う。
【００７８】
誘電体層上に酸化マグネシウム（ＭｇＯ）を電子ビーム蒸着法によって成膜し、焼成を行い、保護層を形成する。この時の焼成温度は５００℃前後である。
【００７９】
ＭｇＯ層上に、エチルセルロース等のビヒクルに粉末状の本発明の化合物を混合し、ペースト状としたものを印刷法等により塗布し、乾燥し、５００℃前後の温度で焼成して、散布層を形成する。
【００８０】
次に背面板を作製する。平坦な背面ガラス基板の一主面に、銀ペーストをライン状に複数本塗布した後、背面ガラス基板全体を加熱して銀ペーストを焼成することによって、アドレス電極を形成する。
【００８１】
隣り合うアドレス電極の間にガラスペーストを塗布し、背面ガラス基板全体を加熱してガラスペーストを焼成することによって、隔壁を形成する。
【００８２】
隣り合う隔壁同士の間に、Ｒ、Ｇ、Ｂ各色の蛍光体インクを塗布し、背面ガラス基板を約５００℃に加熱して上記蛍光体インクを焼成することによって、蛍光体インク内の樹脂成分（バインダー）等を除去して蛍光体層を形成する。
【００８３】
こうして得た前面板と背面板とを封着ガラスを用いて貼り合わせる。この時の温度は５００℃前後である。その後、封止された内部を高真空排気した後、希ガスを封入する。以上のようにしてＰＤＰが作製される。
【００８４】
一方、上記ＰＤＰ１００のように、誘電体層６上に、表面処理した結晶性酸化物からなる保護層７を形成する場合には、表面処理した結晶性酸化物粉末をビヒクルや溶媒等と混合して、比較的粉末含有率の高いペースト状とし、これを印刷法等の方法で薄く広げた後、焼成して薄膜状、あるいは厚膜状とすれば良い。
【００８５】
また、表面処理した結晶性酸化物の粉末を誘電体層６上に散布する場合、比較的粉末含有率の低いペーストを、印刷法を用いて散布したり、溶媒に粉末を分散させて散布したり、スピンコーター等を用いて散布すれば良い。
【００８６】
なお、以上説明したＰＤＰの構成および製造方法は一例であって、本発明はこれに限定されるものではない。
【実施例】
【００８７】
以下、実施例として、ＣａＳｎＯ3、ＳｒＳｎＯ3、ＢａＳｎＯ3、及びこれら２種類以上の固溶体の中から、ＢａＳｎＯ3とＳｒＳｎＯ3を選び、粉末を合成して、これを洗浄して表面のＢａ量あるいはＳｒ量を減少させる場合について詳細に説明するが、ＣａＳｎＯ3を用いる場合、あるいは、ＢａＳｎＯ3、ＣａＳｎＯ3、ＳｒＳｎＯ3から選択する２種類以上の固溶体を用いる場合も、類似する効果が得られる。
[実施例１]
（ＢａＳｎＯ3結晶性酸化物の合成と表面処理）
出発原料として、試薬特級以上のＢａＣＯ3およびＳｎＯ2を用いた。これらの原料を、ＢａとＳｎの原子比が１：１になるように秤量し、ボールミルを用いて湿式混合した後、乾燥し、混合粉末を得た。この粉末を坩堝に入れ、空気中にて１１００℃で焼成し、平均粒径０．４９μｍの焼成粉末を得た（表１のＮｏ．１）。
【００８８】
次に、得られた焼成粉末の一定量を秤量した後、表１に示す各条件（Ｎｏ．２〜６）で、純水、または塩酸水溶液に投入し、一定時間攪拌混合した後、濾過により粉末を分離し、乾燥させた。ここで、表１のＮｏ．２と３は、同じ純水による洗浄であるが、粉末重量に対する水の量がＮｏ．２よりもＮｏ．３の方が多いため、Ｎｏ．３の方がより強い洗浄条件である。また、Ｎｏ．４〜６は塩酸を用いた洗浄であるのでＮｏ２、３よりも強く、Ｎｏ．４〜６の比較では、下へいくほど酸の量が多くなるので、より強い洗浄条件である。すなわち、Ｎｏ．２〜６では、下へいくほど強い洗浄条件となる。
【００８９】
次に表１のＮｏ．６の粉末の一部に対して、再度空気中において１１００℃で焼成し、Ｎｏ．７の粉末とした。
【００９０】
比較のため、ＢａとＳｎの原子比が０．９５：１．００となるようにＢａＣＯ3およびＳｎＯ2を混合して、空気中で１１００℃で焼成した粉末も作製した（表１のＮｏ．８）。
【００９１】
【表１】
2010137225.tif 000015
Ｎｏ．１〜８の各粉末に対して、平均粒径の測定、ＢＥＴによる比表面積測定を行った。その結果を表１に示す。また、表１の試料Ｎｏ．１、２、５、６、７、８について、Ｘ線回折（ＣｕＫα線使用）を測定した。その結果を図５に示す。
【００９２】
図５の結果より、Ｎｏ．１の試料で認められる回折ピークは、全てペロブスカイト構造をとるＢａＳｎＯ3のものである。このＮｏ．１を、水洗処理または酸洗浄処理したＮｏ．２、５、６の試料では、最も処理の強いＮｏ．６でも、Ｘ線回折においてＮｏ．１と差異が認められない。なお、ここでは示していないが、Ｎｏ．２と５の中間的条件であるＮｏ．３、４についても同様であった。
【００９３】
ところが、Ｎｏ．６を再度焼成したＮｏ．７では、図中の矢印の位置に、弱いピークが現れた。このピーク位置は、Ｂａを減らして合成したＮｏ．８で認められるピーク位置と同じであり、ＳｎＯ2による回折ピークと同定することが出来る。
【００９４】
一方、再焼成を行っていないＮｏ．１〜６では、このＳｎＯ2による回折ピークは認められない。この事は、Ｎｏ．１〜６の粉末では、表面近傍のＢａが減少しているものの、そのＢａ減少効果は粉末の表面近傍に留まっている事を示している。
【００９５】
なお、No.7は、洗浄による効果が失われているので、比較例としている。すなわち、No.7では、洗浄処理を施すことによって表面近傍におけるＳｎに対するＢａの量は一旦減少したものの、再び焼成処理を施すことによって、表面近傍の組成と粒子内部の組成とが均一化したことによって、効果が失われていると考えられる。
【００９６】
次に、表１に示される粒径、比表面積についてみると、洗浄処理を行わないＮｏ．１と比較して、洗浄処理を行ったＮｏ．２〜６では、粒径がさほど減少していないにもかかわらず、Ｎｏ．２からＮｏ．６にかけて比表面積は急激に増大している。このような結果は、水や酸に対するＢａＯの溶解度が、ＳｎＯ2の溶解度に比べて高いので、洗浄によって、粉末表面近傍のＢａが選択的に溶出してＳｎが残留し、粉末表面に原子レベルの凹凸が生じ、洗浄が進むほど比表面積が増加することを示していると考えられる。
【００９７】
（ＸＰＳ）
洗浄処理による粒子表面近傍におけるＢａの減少と、それによる効果をより直接的に観察するために、粒子粉末についてＸＰＳ測定を行った。例として、表１の試料Ｎｏ．１、４、６について、図６には、価電子帯のＸＰＳスペクトルを示し、図７には、Ｃ１ｓ軌道のＸＰＳスペクトルを示す。なお、これらの図では、バックグラウンドノイズを差し引いて示している。
【００９８】
図６において、１３ｅＶ及び１５ｅＶ付近に見られるピークは、Ｂａに起因するものであるが、未処理のＮｏ．１に比較して、Ｎｏ．４ではピーク強度が低下し、Ｎｏ．６ではさらにピーク強度が低下している。この結果から、洗浄処理を強めていくに従って、粒子表面近傍のＢａ量が減少していることがわかる。
【００９９】
一方、価電子帯端の位置については、Ｎｏ．４ではＮｏ．１とほとんど変わらないが、Ｎｏ．６では高エネルギー側にシフトしている。これは、Ｎｏ．６では表面のＢａ量が減少し過ぎていることを示していると考えられる。
【０１００】
次に図７において、炭酸化合物起因のＣのピークは２８８〜２９０ｅＶ付近に現れるが、未処理のＮｏ．１に比較して、洗浄処理を施したＮｏ．４、６ではピーク強度が低下しており、洗浄処理によって表面Ｃ量が減少することが分かる。
（ＸＰＳ測定）
表１のＮｏ．１〜６、８の各粉末、および比較としてＭｇＯ粉末（Ｎｏ．１０）に対してＸＰＳ測定を行った。
【０１０１】
表２に、粒子表面におけるＢａ量と価電子帯端位置とＣ量を半定量的に示す。具体的に、１３ｅＶ付近に現れるＢａに起因するピークのＩｎｔｅｎｓｉｔｙ（このピークが大きいほどＢａ量が多い。）と、３ｅＶにおけるピークＩｎｔｅｎｓｉｔｙ（このピークが大きいほど価電子帯端が低エネルギー側にシフトしている。）と、２８８〜２９０ｅＶ付近に現れる、炭酸化合物起因のＣ１ｓピークＩｎｔｅｎｓｉｔｙ（このピークが小さいほどＣ量が小さく化学的に安定である。）を示す。これらの値は、いずれもバックグラウンド値を差し引いたものである。
【０１０２】
また、これらの粉末にバインダー、有機溶媒を混合してペーストとし、ガラス基板上に印刷し、大気中において５１０℃で焼成して有機成分を燃焼させた後、回収した粉末（厚膜焼成後）についてもＸＰＳを測定した。表２に厚膜焼成後における炭酸化合物起源のＣ１ｓピークのＩｎｔｅｎｓｉｔｙ測定結果も合わせて示す。なお、厚膜焼成プロセスは、粉末で膜を形成したり、ＭｇＯ膜上に分散配置したりする場合に一般に用いられるプロセスである。
【０１０３】
【表２】
2010137225.tif 000016
（ＸＰＳ測定結果に基づく考察）
表２に示すＢａに起因するピークＩｎｔｅｎｓｉｔｙ、Ｃに起因するピークＩｎｔｅｎｓｉｔｙから明らかなように、洗浄処理によって表面Ｂａ量が減少すると共に、表面Ｃ量も減少している。これは、ＢａＳｎＯ3において、粒子表面近傍に生成する炭酸化物（ＢａＣＯ3）が洗い流され、その後も、表面に炭酸化物が生成しにくいことを示している。
【０１０４】
また、未洗浄のＮｏ．１やＮｏ．８、ＭｇＯ粉末のＮｏ．１０では、厚膜焼成によって表面Ｃ量が増加するが、洗浄処理を行ったＮｏ．２〜６では、表面Ｃ量がほとんど増加しないか、減少する場合もある。
【０１０５】
一方、３ｅＶのピークＩｎｔｅｎｓｉｔｙについては、Ｎｏ．１と比べて、洗浄処理したＮｏ．２〜６では低下している。なお、Ｎｏ．６ではＮｏ．１と比べて３ｅＶのピークＩｎｔｅｎｓｉｔｙが１／４程度となっているが、これは、酸洗浄によって表面Ｂａ量が極端に低下したためである。
【０１０６】
Ｎｏ．２〜５のように、洗浄前と比べて、洗浄後のＢａ強度が５０％以上、洗浄後の比表面積が２倍程度までの範囲にあることが望ましいと考えられる。
【０１０７】
（ＰＤＰの製造と放電電圧測定）
本実施例では、本発明の結晶性酸化物粉末を用いたＰＤＰについて示す。厚さ約２．８ｍｍの平坦なソーダライムガラスからなる前面ガラス基板を用意し、この基板上に、ＩＴＯ（透明電極）の材料を所定のパターンで塗布し、乾燥した。次いで、銀粉末と有機ビヒクルとの混合物である銀ペーストをライン状に複数本塗布した後、上記前面ガラス基板を加熱することにより、上記銀ペーストを焼成して表示電極を形成した。
【０１０８】
表示電極を作製したフロントパネルに、ガラスペーストをブレードコーター法で塗布し、９０℃で３０分間保持してガラスペーストを乾燥させ、５８５℃の温度で１０分間焼成することによって、厚さ約３０μｍの誘電体層を形成した。
【０１０９】
上記誘電体層上に酸化マグネシウム（ＭｇＯ）を電子ビーム蒸着法によって蒸着した後、５００℃で焼成することによって保護層を形成した。
【０１１０】
次に、Ｎｏ．１〜６、８の各粉末１重量部を、エチルセルロース系のビヒクル１００重量部と混合し、３本ロールを通してペーストとし、印刷法により、ＭｇＯ層上に薄く塗布し、９０℃で乾燥させた後、５００℃、空気中で焼成した。この際、焼成後のＭｇＯ膜が粉末によって被覆される割合は１０％程度であった。比較のため、下地ＭｇＯ膜のみで、ペースト印刷を行わないものも作製した。
【０１１１】
一方、以下の方法で背面板を作製した。まず、ソーダライムガラスからなる背面ガラス基板上にスクリーン印刷によって銀を主体とするアドレス電極をストライプ状に形成し、引き続き、前面板と同様の方法で、厚さ約８μｍの誘電体層を形成した。
【０１１２】
次に、誘電体層上に、隣り合うアドレス電極の間に、ガラスペーストを用いて隔壁を形成した。隔壁は、スクリーン印刷および焼成を繰り返すことによって形成した。
【０１１３】
引き続き、隔壁の壁面と隔壁間で露出している誘電体層の表面に、赤（Ｒ）、緑（Ｇ）、青（Ｂ）の蛍光体ペーストを塗布し、乾燥および焼成して蛍光体層を作製した。
【０１１４】
作製した前面板、背面板を封着ガラスを用いて５００℃で貼り合わせた。そして、放電空間の内部を排気した後、放電ガスとしてＸｅを封入し、ＰＤＰを作製した。
【０１１５】
作製したパネルを駆動回路に接続して発光させ、発光状態で所定時間保持してエージングした後、放電維持電圧を測定した。ここでエージング処理は、ＭｇＯ膜や散布粉末の表面を、スパッタリングにより、ある程度清浄化するために行うものであり、ＰＤＰの製造工程では普通に実施され、これを行わないパネルは、粉末散布の有無にかかわらず、駆動電圧が高いものとなる。エージング後の結果を表３に示す。なお、Ｎｏ．０は、粉末散布を行わなかった、ＭｇＯ下地膜のみの結果である。
【０１１６】
【表３】
2010137225.tif 000017
（放電電圧測定結果に基づく考察）
表より明らかなように、ＭｇＯ下地膜のみのＮｏ．０では、エージングにより電圧が上昇する傾向が認められた。一方、ＢａＳｎＯ3粉末を散布したＮｏ．１〜６では、いずれもエージングにより電圧が低下し、一旦電圧が下がった後も、ＭｇＯ下地膜のみのＮｏ．０と比べて安定した電圧を示した。
【０１１７】
しかし、Ｎｏ．１〜６の間で、放電電圧が低下するのに必要な時間を比較すると、洗浄処理を行っていないＮｏ．１では１２時間では明らかに放電電圧の低下が不足で、２４時間でも放電電圧の低下は十分ではなかった。また配合比でＢａを減らしたＮｏ．８でも、１２時間では明らかに放電電圧の低下は不足であった。このように放電電圧の低下に長時間要するのは、表面のＣ量が多く、これを除去するためのスパッタリングに長時間必要になるためと考えられる。
【０１１８】
これに対して水洗処理を行ったＮｏ．２〜６では、６時間でも十分に放電電圧が低下している。これは、もともと表面Ｃ量が少ない上に、厚膜焼成を行うときに表面Ｃ量が増加することもないためと考えられる。
【０１１９】
なお、Ｎｏ．１，８でも、エージングを２４時間行えば放電電圧が低下するが、そのようにエージングを長時間行う事は、実際の製造の現場では困難であるか、可能であっても高コストとなり、実用性は低い。従って、Ｎｏ．２〜６のように、短時間のエージングで十分に放電電圧が低下することによって、生産性向上効果を奏することが明らかである。ただし、Ｎｏ．６では、Ｎｏ．２〜６と比べて、放電電圧の下がり幅が小さいことが認められる。これは、Ｎｏ．６の洗浄条件では、洗浄が強くなりすぎる傾向にあることを示している。
（被覆率について）
次にＮｏ．３の洗浄ＢａＳｎＯ3粉末を用いて、ペースト濃度を変える事により、ＭｇＯ膜上の被覆率を変えたＰＤＰを作製した。作製したＰＤＰパネルを駆動回路に接続して発光させ、発光状態で所定時間保持してエージングした後、放電維持電圧を測定した。その結果を表４に示す。
【０１２０】
【表４】
2010137225.tif 000018
表４の結果より、被覆率が高くなると低電圧化に要するエージング時間が長くなり、被覆率が１００％に近いＮｏ．３４では、１００ｈ後でも電圧低下が不十分であることがわかる。このような結果は、被覆率が高いほど粉末量が多いため、粉末表面のクリーニングに長時間要することによって生じたものと考えられる。
【０１２１】
なお、被覆率が高くなるほど光の損失量が増え、輝度上も不利である。
【０１２２】
一方、被覆率１．０％のＮｏ．３１は、短時間のエージングでも低電圧化してはいるものの、低下幅がやや少なく、長時間のエージングでは、若干の電圧上昇も認められる。これは粉末量が少ないためと考えられる。
【０１２３】
このように、被覆率が１．０％を切ると、低電圧化の効果が少なくなり、一方、被覆率が２０％を越えると、エージング時間が長くなるので、望ましい被覆率は１．０％以上２０％以下である。
[実施例２]
実施例１と同様の方法で、出発原料として、試薬特級以上のＳｒＣＯ3およびＳｎＯ2を用い、ＳｒとＳｎの原子比が１：１になるように秤量し、ボールミルを用いて湿式混合した後、乾燥し、混合粉末を得た。この粉末を坩堝に入れ、空気中にて１１００℃で焼成し、ＳｒＳｎＯ3粉末を合成した。
【０１２４】
次に、得られた焼成粉末の２ｇを秤量し、純水１００ｇに投入し、一定時間攪拌混合した後、濾過により粉末を分離し、乾燥させた。
【０１２５】
この水洗処理前後の粉末について、ＢＥＴ法により比表面積を測定したところ、水洗前は３．４４ｍ2／ｇであったのに対して、水洗後は３．５９ｍ2／ｇであった。
【０１２６】
またＸ線回折測定を行った結果、いずれもペロブスカイト構造をとるＳｒＳｎＯ3であることが示され、特に差は見られなかった。
【０１２７】
次に、上記実施例１と同様に、これら水洗処理前後の粉末、およびこれらの粉末にバインダー、有機溶媒を混合してペーストとし、ガラス基板上に印刷し、大気中において５１０℃で焼成して有機成分を燃焼させた後、回収した粉末（厚膜焼成後）について、ＸＰＳを測定した。
【０１２８】
上記実施例１にかかるＢａＳｎＯ3では、Ｂａに起因するピークが１３ｅＶ〜１５ｅＶ付近に見られたが、本実施例２にかかるＳｒＳｎＯ3では、Ｓｒに起因するピークが１８〜２０ｅＶに現れた。一方、炭酸化合物起因のＣのピークは、ＢａＳｎＯ3の場合と同じく２８８〜２９０ｅＶ付近に現れた。
【０１２９】
表５に、水洗処理前後の各粉末について、粒子表面近傍におけるＳｒ量と価電子帯端位置とＣ量を半定量的に示す。具体的には、１８〜２０ｅＶ付近に現れるＳｒに起因するピークのＩｎｔｅｎｓｉｔｙ（このピークが大きいほどＳｒ量が多いことを示す。）と、３ｅＶにおけるピークＩｎｔｅｎｓｉｔｙ（このピークが大きいほど価電子帯端が低エネルギー側にシフトしていることを示す。）と、２８８〜２９０ｅＶ付近に現れる、炭酸化合物起因のＣ１ｓピークＩｎｔｅｎｓｉｔｙ（このピークが小さいほどＣ量が小さく化学的に安定であることを示す）を示す。これらの値は、いずれもバックグラウンド値を差し引いたものである。
【０１３０】
【表５】
2010137225.tif 000019
表５より明らかなように、洗浄処理によって粒子表面近傍のＳｒ量が減少すると共に、粒子表面近傍のＣ量も減少している。また、未処理の粒子では、厚膜焼成によって粒子表面近傍のＣ量が増加するが、洗浄処理を行った場合、粒子表面近傍のＣ量が増加していない。
【０１３１】
このように水洗浄によって粒子表面近傍におけるＳｎに対するＳｒの割合が減少するのは、ＳｒＯがＳｎＯ2と比べて水に溶解しやいためである。また、粒子表面近傍におけるＣ量が減少するのは、表面近傍に生成している炭酸化物（ＳｒＣＯ3）が洗浄処理によって洗い流されるためである。
【０１３２】
次に、これらの各粉末を用いて、実施例１と同様の方法で、粉末による被覆率が約１０％のＰＤＰを作製し、エージング１２時間後の放電電圧を測定したところ、未処理のものでは放電電圧が２３７Ｖであったのに対して、水洗処理を行ったものでは、放電電圧が２２６Ｖと低く、短時間のエージングでも放電電圧の低下が認められた。
【０１３３】
なお、上記実施例１，２では、ＳｒＳｎＯ3、ＢａＳｎＯ3からなる結晶性化合物について、水洗浄によって表面近傍におけるＳｎに対するＢａ，Ｓｒの割合が減少する効果を確認したが、ＢａＯ，ＳｒＯがＳｎＯ2と比べて水に溶解しやすいのと同様に、ＣａＯもＳｎＯ2と比べて水に溶解しやすいため、ＣａＳｎＯ3も、これを水洗すると、表面近傍におけるＳｎに対するＣａの量は減少する。
【０１３４】
また、上記実施例１，２では、ＳｒＳｎＯ3、ＢａＳｎＯ3からなる結晶性化合物について、水洗浄によって粒子表面近傍のＣ量が減少することを確認したが、ＳｒＳｎＯ3、ＢａＳｎＯ3において、粒子表面近傍に生成する炭酸化物（ＳｒＣＯ3、ＢａＣＯ3）が水洗浄で洗い流されるのと同様に、ＣａＳｎＯ3においても、粒子表面近傍に生成する炭酸化物（ＣａＣＯ3）が水洗浄で洗い流されるので、粒子表面近傍のＣ量は減少する。
【０１３５】
また、ＳｒＳｎＯ3、ＢａＳｎＯ3、ＣａＳｎＯ3から選択される２種類以上の固溶体についても同様であって、これを水洗すると、表面近傍におけるＳｎに対するＳｒ、Ｂａ、Ｃａの量は減少し、表面近傍に生成する炭酸化物（ＳｒＣＯ3、ＢａＣＯ3、ＣａＣＯ3）が洗い流されるので、粒子表面近傍のＣ量は減少する。
【産業上の利用可能性】
【０１３６】
本発明によれば、高γかつ化学的に安定で有り、表面Ｃ量が少ない電子放出材料を提供することができるので、プラズマディスプレイパネルの放電特性を改善するのに有効な技術である。
【符号の説明】
【０１３７】
１    前面パネル
２    前面ガラス基板
３    透明導電膜
４    バス電極
５    表示電極
６    誘電体層
７    保護層
８    背面パネル
９    背面ガラス基板
１０    アドレス電極
１１    誘電体層
１２    隔壁
１３    蛍光体層
１４    放電空間
２０    電子放出層
【手続補正２】
【補正対象書類名】特許請求の範囲
【補正対象項目名】全文
【補正方法】変更
【補正の内容】
【特許請求の範囲】
【請求項１】
ＣａＳｎＯ3、ＳｒＳｎＯ3、ＢａＳｎＯ3、及びこれら２種類以上の固溶体から選択される結晶性化合物であって、
表面近傍におけるＳｎの量に対するＣａ、Ｓｒ又はＢａの比率を小さくする処理が施されている結晶性化合物。
【請求項２】
前記処理におけるＣａ、Ｓｒ、Ｂａの合計量の減量率が、５％以上５０％以下である請求項１記載の結晶性化合物。
【請求項３】
前記処理は、水による洗浄処理である請求項１記載の結晶性化合物。
【請求項４】
ＣａＳｎＯ3、ＳｒＳｎＯ3、ＢａＳｎＯ3、及びこれら２種類以上の固溶体から選択される結晶性化合物であって、
表面近傍におけるＳｎの量に対するアルカリ土類のモル比率が１未満である結晶性化合物。
【請求項５】
電極間に電圧を印加して放電空間内で放電させ、蛍光体で可視光に変換することによって発光するプラズマディスプレイパネルにおいて、
前記放電空間に臨む領域に、請求項１又は４記載の結晶性化合物が配されているプラズマディスプレイパネル。
【請求項６】
電極間に電圧を印加して放電空間内で放電させ、蛍光体で可視光に変換することによって発光するプラズマディスプレイパネルにおいて、
第一基板上に、第一電極、当該第一電極を覆う第一の誘電体層、前記第１の誘電体層上に主成分がＭｇＯからなる保護層が形成されている第一パネルと、第二基板上に、第二電極、当該第二電極を覆う第二誘電体層、蛍光体層が形成された第二パネルとが、対向配置され、
前記第一パネルと前記第二パネルとの間に前記放電空間が形成され、
請求項１又は４記載の結晶性化合物が、前記保護層上に、粉末粒子の状態で分散配置されているプラズマディスプレイパネル。
【請求項７】
前記保護層上に粉末粒子の状態で分散配置されている前記結晶性化合物の、前記保護層に対する被覆率が、１％以上２０％以下である請求項６記載のプラズマディスプレイパネル。
【請求項８】
前記保護層上に、さらに、ＭｇＯを主成分とする粉末が、粒子の状態で分散配置されている請求項７記載のプラズマディスプレイパネル。
【請求項９】
ＣａＳｎＯ3、ＳｒＳｎＯ3、ＢａＳｎＯ3、及びこれら２種類以上の固溶体から選択される結晶性化合物を合成する合成ステップと、
前記合成ステップで合成された結晶性酸化物の表面を、極性溶媒で洗浄する洗浄ステップとを備える結晶性化合物の製造方法。
【請求項１０】
前記洗浄ステップでは、
前記合成ステップで合成された結晶性酸化物の表面を、水を主成分とする溶剤で洗浄する請求項９記載の結晶性化合物の製造方法。
【請求項１１】
前記洗浄ステップにおいて、
Ｃａ、Ｓｒ、Ｂａの合計量を、５％以上５０％以下減量する請求項９記載の結晶性化合物の製造方法。
【手続補正３】
【補正対象書類名】図面
【補正対象項目名】全図
【補正方法】変更
【補正の内容】
【図１】
2010137225.tif 000020
【図２】
2010137225.tif 000021
【図３】
2010137225.tif 000022
【図４】
2010137225.tif 000023
【図５】
2010137225.tif 000024
【図６】
2010137225.tif 000025
【図７】
2010137225.tif 000026
【国際調査報告】
2010137225.tif 000027
2010137225.tif 000028
2010137225.tif 000029
2010137225.tif 000030
2010137225.tif 000031
2010137225.tif 000032
2010137225.tif 000033
2010137225.tif 000034